(57)【要約】  【課題】渦電流によるジュール熱損を極小に抑えるとともに、研磨終了時点を精度よく予測・検出し、また除去すべき残膜量及び研磨レート等をその場で精度よく算出して、所定の導電性膜が適正に除去されているかを正確に評価しうる研磨終了時点の予測・検出方法とその装置並びにリアルタイム膜厚モニタ方法とその装置を提供することを目的とする。  【解決手段】本発明は上記目的を達成するために、所定の導電性膜２８に高周波インダクタ型センサにおけるインダクタ３６を近接させ、該インダクタ３６で形成される磁束により所定の導電性膜２８に誘起される磁束変化をモニタし、研磨中の膜厚が所定の導電性膜２８の材質を一因子として決まる表皮深さに対応する膜厚になった場合の磁束変化を基に膜厚基準点を検出し、該膜厚基準点から研磨終了時点を予測し、またその場で研磨レート及び除去すべき残りの膜厚量を算出する方法を提供するものである。【選択図】図３
2008286766.tif 000002
【特許請求の範囲】
【請求項１】
導電性膜を研磨して、所定の導電性膜が適正に除去されたときの研磨終了時点を予測して検出する研磨終了時点の予測・検出方法であって、
前記所定の導電性膜に高周波インダクタ型センサにおけるインダクタを近接させ、該インダクタで形成される磁束により前記所定の導電性膜に誘起される磁束変化をモニタし、研磨中の膜厚が前記所定の導電性膜の材質を一因子として決まる表皮効果による前記磁束変化を基に膜厚基準点を検出し、該膜厚基準点から研磨終了時点を予測することを特徴とする研磨終了時点の予測・検出方法。
【請求項２】
上記導電性膜に近接する高周波インダクタ型センサは、二次元平面インダクタであることを特徴とする請求項１記載の研磨終了時点の予測・検出方法。
【請求項３】
上記導電性膜に近接する高周波インダクタ型センサは、絶縁体で形成された基板の表面に導電性膜を付けた構成とすることを特徴とする請求項１又は２記載の研磨終了時点の予測・検出方法。
【請求項４】
上記所定の導電性膜の表皮効果に基づいて誘起される磁束変化のモニタは、該所定の導電性膜中の渦電流の計測、該所定の導電性膜が渦電流を生じることにより発生する相互インダクタンスの測定、該所定の導電性膜の相互インダクタンスによる上記高周波インダクタ型センサにおけるセンサ回路系のインダクタンス変化の測定、又は該センサ回路系のインダクタンス変化を前記高周波インダクタ型センサが発振する共振周波数の変化での測定の少なくともいずれかであることを特徴とする請求項１，２又は３記載の研磨終了時点の予測・検出方法。
【請求項５】
上記高周波インダクタ型センサを発振させる発振器とその発振（共振）周波数の変化をモニタするための周波数カウンタが、前記高周波インダクタ型センサに近接して配置されていることを特徴とする請求項４記載の研磨終了時点の予測・検出方法。
【請求項６】
上記所定の導電性膜の表皮効果に基づいて誘起される磁束変化、渦電流の変化、相互インダクタンスの変化及び共振周波数の変化は、膜厚減少に伴って貫通磁束が増加することによる変化と、その後の膜厚減少に伴って渦電流形成領域が実質的に減少することによる変化の二つを含むことを特徴とする請求項４又は５記載の研磨終了時点の予測・検出方法。
【請求項７】
導電性膜を研磨して、所定の導電性膜が適正に除去されたときの研磨終了時点を予測して検出する研磨終了時点の予測・検出方法であって、
前記所定の導電性膜に高周波インダクタ型センサにおけるインダクタを近接させ、研磨過程による膜厚減少に伴って、研磨対象の導電性膜を貫通する磁束が増加することにより導電性膜に誘起される相互インダクタンスが上昇するような、インダクタ形状と周波数帯域を選択し、前記インダクタで形成される磁束により前記所定の導電性膜に誘起される磁束変化をモニタし、研磨中の膜厚が表皮効果によって生じる前記磁束変化を基に膜厚基準点を検出し、該膜厚基準点から研磨終了時点を予測することを特徴とする研磨終了時点の予測・検出方法。
【請求項８】
選択される上記周波数帯は、上記所定の導電性膜の材質がＣｕの場合において２０ＭＨｚ以上であることを特徴とする請求項７記載の研磨終了時点の予測・検出方法。
【請求項９】
導電性膜を研磨して、所定の導電性膜が適正に除去されたときの研磨終了時点を予測して検出する研磨終了時点の予測・検出方法であって、
前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しないような周波数を前記高周波インダクタ型センサから発振させ、研磨の進行にしたがって前記導電性膜を貫通する少なくとも一部の磁束が増大する過程を少なくとも一度は有し、前記インダクタで形成される磁束のうち研磨の進行中に前記所定の導電性膜を貫通する漏洩磁束の変化をモニタし、研磨中の膜厚が前記表皮効果に伴う漏洩磁束の変化を基に膜厚基準点を検出し、該膜厚基準点から研磨終了時点を予測することを特徴とする研磨終了時点の予測・検出方法。
【請求項１０】
導電性膜を研磨して、所定の導電性膜が適正に除去されたときの研磨終了時点を予測して検出する研磨終了時点の予測・検出方法であって、
前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の指向性のない磁場を発生させるインダクタ形状と、表皮効果により導電性膜を貫通しない程度の周波数を前記高周波インダクタ型センサから発振させ、研磨の進行にしたがって前記所定の導電性膜を貫通する磁束が増加する過程を少なくとも一度は有し、前記インダクタで形成される磁束のうち研磨の進行中に前記所定の導電性膜を貫通する漏洩磁束の変化を該漏洩磁束が作る渦電流の変化としてモニタし、研磨中の膜厚が前記表皮効果に伴う表皮深さと同等もしくはその付近になった場合の前記渦電流の変化を基に膜厚基準点を検出し、該膜厚基準点から研磨終了時点を予測することを特徴とする研磨終了時点の予測・検出方法。
【請求項１１】
上記膜厚基準点から研磨終了時点を予測する方法に関して、前記膜厚基準点から予め設定した研磨時間分研磨した後に研磨終了とすることを特徴とする請求項１，２，３，４，５，６，７，８，９又は１０記載の研磨終了時点の予測・検出方法。
【請求項１２】
上記膜厚基準点から研磨終了時点までの予測検出方法に関して、研磨初期から前記膜厚基準点へ到達した時間と、該膜厚基準点までの研磨量から、その分の研磨レートを算出し、前記膜厚基準点の膜厚を前記研磨レートで除することによって、前記膜厚基準点から研磨終了時点までに要する残りの研磨時間を算出し、前記膜厚基準点からその算出した時間研磨した後に、研磨の終点とすることを特徴とする請求項１，２，３，４，５，６，７，８，９又は１０記載の研磨終了時点の予測・検出方法。
【請求項１３】
導電性膜を研磨して、所定の導電性膜が適正に除去されたときの研磨終了時点を予測して検出する研磨終了時点の予測・検出方法であって、
前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の指向性のない磁場を発生させるインダクタ形状と、表皮効果により導電性膜を貫通しない程度の周波数を前記高周波インダクタ型センサから発振させ、研磨の進行にしたがって前記少なくとも一部の導電性膜を貫通する磁束が増加する過程を少なくとも一度は有し、前記インダクタで形成される磁束のうち研磨の進行中に前記所定の導電性膜を貫通する漏洩磁束の変化で生じる渦電流の変化を該渦電流により前記インダクタに発生する相互インダクタンスの変化としてモニタし、研磨中の膜厚が前記表皮効果に伴う表皮深さと同等もしくはその付近になった場合の前記相互インダクタンスの変化を基に膜厚基準点を検出し、該膜厚基準点から研磨終了時点を予測することを特徴とする研磨終了時点の予測・検出方法。
【請求項１４】
導電性膜を研磨して、所定の導電性膜が適正に除去されたときの研磨終了時点を予測して検出する研磨終了時点の予測・検出方法であって、
前記所定の導電性膜に高周波インダクタ型センサにおけるインダクタを近接させ、研磨
初期において前記インダクタで形成された磁束のうちの少なくとも一部の磁束は前記所定の導電性膜の表皮効果により該所定の導電性膜を貫通しない程度の指向性のない磁場を発生させるインダクタ形状と、表皮効果により導電性膜を貫通しない程度の周波数を前記高周波インダクタ型センサから発振させ、研磨の進行にしたがって前記少なくとも一部の導電性膜を貫通する磁束が増加する過程を少なくとも一度は有し、前記インダクタで形成される磁束のうち研磨の進行中に前記所定の導電性膜を貫通する漏洩磁束の変化に基づく前記高周波インダクタ型センサにおけるセンサ回路系のインダクタンスの変化を該インダクタンスと前記センサ回路系の固有容量とで決まる共振周波数の変化としてモニタし、研磨中の膜厚が前記表皮効果に対応する膜厚になった場合の前記共振周波数の変化を基に膜厚基準点を検出し、該膜厚基準点から研磨終了時点を予測することを特徴とする研磨終了時点の予測・検出方法。
【請求項１５】
導電性膜を研磨して、所定の導電性膜が適正に除去されたときの研磨終了時点を予測して検出する研磨終了時点の予測・検出方法であって、
前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の指向性のない磁場を発生させるインダクタ形状と、表皮効果により導電性膜を貫通しない程度の周波数を前記高周波インダクタ型センサから発振させ、研磨の進行にしたがって前記少なくとも一部の導電性膜を貫通する磁束が増加する過程を少なくとも一度は有し、前記インダクタで形成される磁束のうち研磨の進行中に前記所定の導電性膜を貫通する漏洩磁束の変化で生じる渦電流の変化、該渦電流の変化により前記インダクタに発生する相互インダクタンスの変化、又は該相互インダクタンスの変化に基づく前記高周波インダクタ型センサにおけるセンサ回路系のインダクタンスの変化による該高周波インダクタ型センサから発振される共振周波数の変化のうちの少なくともいずれかの変化をモニタし、研磨中の膜厚が前記表皮効果に対応する膜厚になった場合の前記各変化のうちの少なくともいずれかの変化を基に膜厚基準点を検出し、該膜厚基準点から研磨終了時点を予測することを特徴とする研磨終了時点の予測・検出方法。
【請求項１６】
研磨中の上記所定の導電性膜の膜厚が表皮深さに対応する膜厚になった場合の上記渦電流、上記相互インダクタンス又は上記共振周波数の各変化中には、前記表皮深さに対応する膜厚で生じる上記漏洩磁束の増加による渦電流の増加と研磨による膜厚体積の減少に伴う渦電流形成領域の減少との二つの現象が作用することにより極大点（ピーク）が生じ、該極大点（ピーク）を基に上記膜厚基準点が検出されることを特徴とする請求項１５記載の研磨終了時点の予測・検出方法。
【請求項１７】
導電性膜を研磨して、所定の導電性膜が適正に除去されているかを評価するための研磨進行中の膜厚変化をモニタするリアルタイム膜厚モニタ方法であって、
前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化をモニタし、研磨中の膜厚が前記表皮効果に対応する膜厚になった場合の前記漏洩磁束の変化から膜厚基準点を検出し、該膜厚基準点を基にその場で研磨レート及び除去すべき残りの膜厚量を算出することを特徴とするリアルタイム膜厚モニタ方法。
【請求項１８】
導電性膜を研磨して、所定の導電性膜が適正に除去されているかを評価するための研磨進行中の膜厚変化をモニタするリアルタイム膜厚モニタ方法であって、
前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化を該漏洩磁束が作る渦電流の変化としてモニタし、研磨中の膜厚が前記表皮効果に対応する膜厚になった場合の前記渦電流の変化から膜厚基準点を検出し、該膜厚基準点を基にその場で研磨レート及び除去すべき残りの膜厚量を算出することを特徴とするリアルタイム膜厚モニタ方法。
【請求項１９】
導電性膜を研磨して、所定の導電性膜が適正に除去されているかを評価するための研磨進行中の膜厚変化をモニタするリアルタイム膜厚モニタ方法であって、
前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化で生じる渦電流の変化を該渦電流により前記インダクタに発生する相互インダクタンスの変化としてモニタし、研磨中の膜厚が前記表皮効果に対応する膜厚になった場合の前記相互インダクタンスの変化から膜厚基準点を検出し、該膜厚基準点を基にその場で研磨レート及び除去すべき残りの膜厚量を算出することを特徴とするリアルタイム膜厚モニタ方法。
【請求項２０】
導電性膜を研磨して、所定の導電性膜が適正に除去されているかを評価するための研磨進行中の膜厚変化をモニタするリアルタイム膜厚モニタ方法であって、
前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化に基づく前記高周波インダクタ型センサにおけるセンサ回路系のインダクタンスの変化を該インダクタンスと前記センサ回路系の固有容量とで決まる共振周波数の変化としてモニタし、研磨中の膜厚が前記表皮効果に対応する膜厚になった場合の前記共振周波数の変化から膜厚基準点を検出し、該膜厚基準点を基にその場で研磨レート及び除去すべき残りの膜厚量を算出することを特徴とするリアルタイム膜厚モニタ方法。
【請求項２１】
研磨中の上記所定の導電性膜の膜厚が上記表皮深さと同等もしくはその付近になった場合の上記渦電流、上記相互インダクタンス又は上記共振周波数の各変化中には、前記表皮効果によって上記漏洩磁束の増加による渦電流の増加と研磨による膜厚体積の減少に伴う渦電流の減少との二つの現象が作用することによりピークが生じ、該ピークを基に上記膜厚基準点が検出されることを特徴とする請求項１８，１９又は２０記載のリアルタイム膜厚モニタ方法。
【請求項２２】
平面インダクタとキャパシタからなるセンサ回路系を構成する発振回路を備えた高周波インダクタ型センサを有し、導電性膜を研磨して、所定の導電性膜が適正に除去されたときの研磨終了時点を予測して検出する研磨終了時点の予測・検出装置であって、
請求項１，２，３，４，５，６，７，８，９，１０，１１，１２，１３，１４，１５，又は１６記載の研磨終了時点の予測・検出方法を実行することを特徴とする研磨終了時点
の予測・検出装置。
【請求項２３】
平面インダクタとキャパシタからなるセンサ回路系を構成する発振回路を備えた高周波インダクタ型センサを有し、導電性膜を研磨して、所定の導電性膜が適正に除去されているかを評価するための研磨進行中の膜厚変化をモニタするリアルタイム膜厚モニタ装置であって、
請求項１７，１８，１９，２０又は２１記載のリアルタイム膜厚モニタ方法を実行することを特徴とするリアルタイム膜厚モニタ装置。
【発明の詳細な説明】
【技術分野】
【０００１】
本発明は、研磨終了時点の予測・検出方法とその装置並びにリアルタイム膜厚モニタ方法とその装置に関するものであり、特に、化学機械研磨加工（ＣＭＰ：Ｃｈｅｍｉｃａｌ
Ｍｅｃｈａｎｉｃａｌ  Ｐｏｌｉｓｈｉｎｇ）等において渦電流によるジュール熱損を極小に抑えた上で、研磨終了時点を精度よく予測・検出し、また所定の導電性膜が適正に除去されているかをリアルタイムで正確に評価することが可能な研磨終了時点の予測・検出方法とその装置並びにリアルタイム膜厚モニタ方法とその装置に関するものである。
【背景技術】
【０００２】
半導体ウェハの表面に例えば酸化膜を形成し、該酸化膜にリソグラィ及びエッチングを施して配線パターンに対応した溝パターンを形成し、この上に前記溝パターンを充填するためのＣｕ等からなる導電性膜を成膜し、該導電性膜のうち前記溝パターンやスルーホール部分等の埋め込み部以外の不要部分を化学機械研磨により除去して配線パターンを形成するプロセスが知られている。この配線パターンの形成では、不要部分の導電性膜が適正な厚さ除去されたときの研磨終点を確実に検出してプロセスを停止することが極めて重要である。導電性膜の研磨が過剰であると配線の抵抗が増加し、研磨が過少であると配線の絶縁障害につながる。
【０００３】
これに関連する従来技術として、例えば次のようなフィルム厚の変化のその場での監視方法が知られている。この従来技術は、下地本体（半導体ウェハ）上から化学機械研磨によって導電性フィルムを除去する方法において該導電性フィルムの厚さ変化をその場で監視するための方法であって、電磁界に指向性をもたらすように整形するためのフェライト・ポット型コアに巻回されたコイルからなるインダクタとコンデンサとの直列又は並列共振回路を含むセンサを前記導電性フィルムに近接して配置し、励振信号源からの２０Ｈｚ〜４０．１ＭＨｚの周波数からなる掃引出力を動作点設定用インピーダンス手段を介して前記センサへ印加する。これにより、センサが励起されると、発振電流がコイルに流れ、交番電磁界を発生する。この交番電磁界は、次いで導電性フィルム中に渦電流を誘導する。渦電流が導電性フィルムに誘導されると、二つの効果が生じることになる。まず第１に、導電性フィルムが損失抵抗として作用し、その効果はセンサ回路に対する抵抗負荷であり、これは共振信号の振幅を下げ、共振周波数を下げる。第２に、導電性フィルムの厚さが減少すると、金属ロッドがインダクタのコイルから引き抜かれるかのような効果が生じ、これによってインダクタンスの変化並びに周波数シフトを引き起こす。このようにして前記導電性フィルムの厚さ変化に起因するセンサ共振ピークに関連した周波数シフトの変化を監視することにより、該導電性フィルムの厚さ変化を連続的に検出するようにしている（例えば、特許文献１参照）。
【０００４】
また、他の従来技術として、例えば次のような渦電流センサが知られている。この従来技術は、導電性膜又は導電性膜が形成される基体の近傍に配置されるセンサコイル（渦電流センサ）と、該センサコイルに８〜３２ＭＨｚ程度で一定周波数の交流信号を供給して前記導電性膜に渦電流を形成する交流信号源と、前記導電性膜を含めたリアクタンス成分及び抵抗成分を計測する検出回路とを備え、前記センサコイルは、前記信号源に接続する発振コイルと、該コイルの前記導電性膜側に配置する検出コイルと、前記発振コイルの前記導電性膜側の反対側に配置するバランスコイルとを具備し、前記検出コイルとバランスコイルとは互いに逆相となるように接続されている。そして、前記検出回路で検出した抵抗成分及びリアクタンス成分から合成インピーダンスを出力し、該インピーダンスの変化から前記導電性膜の膜厚の変化を広いレンジでほぼ直線的な関係として検出するようにし
ている。（例えば、特許文献２参照）。
【０００５】
さらに、他の従来技術として、例えば次のような渦電流センサが知られている。この従来技術も先に示した従来技術と同様に、［０００８］には、センサコイルが形成する磁束がそのセンサコイル全面に配置された基板上の導電性膜を貫通し、交番的に変化することで該導電性膜中に渦電流を生じさせ、その渦電流が導電性膜中に流れることで渦電流損失が生じ、等価回路的にみるとセンサコイルのインピーダンスのリアクタンス成分を低下させることになるとしている。また、［０００９］には、発振回路の発振周波数の変化を観察することで、研磨の進行に伴い、導電性膜が徐々に薄くなると、これにより発振周波数が低下し、導電性膜が研磨により完全になくなるタンク回路の自己発振周波数となり、それ以降は発振周波数が略一定となる。それ故、この点を検出することにより、導電性膜の化学機械的研磨による終点を検出することができるとある。また、［００２５］には、図２に示すように、導電性膜の研磨が進行するとこれに伴い渦電流損が変化し、センサコイルの等価的な抵抗値が変化する。したがって、発振回路の発振周波数が変化するので、この発振信号を分周回路により分周し、又は減算器により減算することにより、検出幅の周波数の大きさに対応した信号をモニタに表示する。これにより、上述した図２に示すような周波数軌跡の推移が得られる（例えば、特許文献３参照）。
【特許文献１】特許第２８７８１７８号公報（第２〜７頁、図１〜１５）。
【特許文献２】特許第３５８７８２２号公報（第３頁、図１〜１１）。
【特許文献３】特開２００３−２１５０１号公報
【発明の開示】
【発明が解決しようとする課題】
【０００６】
特許文献１に記載の従来技術においては、センサに電磁界に指向性をもたらすためのフェライト・ポット型コアに巻回されたコイルからなるインダクタとコンデンサとの直列又は並列共振回路が備えられている。そして、研磨初期において２０Ｈｚ〜４０．１ＭＨｚの周波数からなる掃引出力をセンサへ印加し、前記コイルから発生した指向性を持つ交番電磁界により、導電性フィルムを貫通する漏洩磁束を生じさせて該導電性フィルムの膜厚に対応した大きな渦電流を研磨初期から誘導させている。導電性フィルムの膜厚に対応した大きな渦電流を誘導するためには大きな交番電磁界、即ち導電性フィルムを貫通する程度の大きな磁束を形成することが必要であり、導電性フィルムの厚さ変化の監視は研磨初期から研磨終期まで導電性フィルム内に誘起された渦電流を利用して行われている。このため、膜厚変化の監視の間、導電性フィルムの厚さ方向に向かって磁束を貫通させることが必要である。特許文献１にかかる公報の図面中には、全ての導電性フィルムの部分に該導電性フィルムを貫通する磁束線が記載されていることからも、このことは明らかである。
【０００７】
研磨初期におけるウェハの表面には、無垢なＣｕ膜（導電性フィルム）が最上層にあるのが一般的である。これら無垢なＣｕ膜の全てに渦電流を誘起させるためには非常に大きな漏洩磁束が必要である。しかし、その漏洩磁束は、渦電流を誘起するが、それらはいずれ渦電流損という形でジュール熱になって消費される。このジュール熱損は、最表層の無垢なＣｕ膜に対しては、体積抵抗が小さいため、発熱は比較的小さいが、内部のすでに配線されている部分では、配線断面積が小さく体積抵抗が小さいため、貫通する磁束により大きな渦電流が誘起され、その結果局部的に大きなジュール熱損を生むことになる。これは、時として一部配線が溶融、断線してしまう問題に発展する。いわゆる誘導加熱の状態になり、特に内部に熱がこもってしまう現象になる。特に、Ｃｕ配線などでは、Ｃｕが加熱されるとＴａなどのバリア膜にＣｕが拡散する場合や、場合によっては、バリア膜を突き破ってＣｕが拡散してしまう懸念がある。
【０００８】
また、ウェハの表面部に幾層にも配線が施されている場合では、表層のＣｕ膜の心配だ
けではなく、すでに処理が完了している内部の配線部分が局部的に暖められて周囲に拡散したり、半導体基板内のｐ型、ｎ型を形成しているドーパントがさらに拡散して、基板内素子の特性を変えてしまうこともある。また、熱が発生しない場合でも、過剰な渦電流が微細配線に流れる場合は、エレクトロマイグレーションを引き起こして断線することがある。
【０００９】
さらに、例えば、研磨終了時点付近のある所定の残膜量になった時点で、研磨条件を変えて処理を行う場合に、所定の残膜量であるか否かを見極めることは困難である。初期膜厚からの変化分で推測することは可能であるが、初期膜厚がばらつく場合は所定の残膜量の見積もりがばらつくことになるからである。この研磨終了時点付近の判断に関し、センサと導電性フィルム間のギャップが研磨の振動によって微小に変化すると、センサ回路系全体の浮遊容量が変化して共振周波数全体がシフトする。このため仮に、ある設定の共振周波数になったときに閾値を設定して、研磨終点を判別する設定をしていても、全体的に共振周波数がシフトすれば、その閾値の設定による研磨終了時点の判断は難しくなる。このように、従来方法において、単調かつ連続的に増加もしくは減少変化する共振周波数において、ある値に閾値を設定していたとしても、センサと導電性フィルム間のギャップが微小に変化したり、その間に何等かの誘電体が介在したりすることで、その波形自体が全体的に上下に平行移動することは度々存在し、その結果、予め設定した閾値が意味をなさないことが度々存在した。
【００１０】
渦電流センサを用いた特許文献２に記載の従来技術においても、導電性膜の膜厚変化の監視を、研磨初期から研磨終期まで渦電流の変化でみていることは、上記特許文献１に記載の従来技術とほぼ同様である。
【００１１】
また、研磨初期から研磨終期まで渦電流を利用して導電性膜の膜厚を監視する上記の従来技術では、膜内で渦電流を引き起こすのに膜内に浸透する程度の十分強い磁束を作る必要があり、インダクタの形状は磁束に指向性を持たせるために三次元となっている。このため、センサを研磨装置等に組み込む上で、一般的に次のような問題がある。コイルに流す電流が大きくなって消費電力が多くなり、電源装置も大型になる。磁束が周辺に漏れてノイズが発生し易い。導線をコイル状に巻く工程等が必要になってコスト高になる。
【００１２】
特許文献３に記載の渦電流センサからなる従来技術においては、まず、この従来技術で使用しているセンサ部のハードウェアについて、まず、センサコイルは導電性膜を貫通することを前提とした構成である。したがって、導電性膜を貫通しない程度の磁場しか発生しないハードウェアでは、渦電流が形成できず目的を達成できない。また、導電性膜が研磨により減少することで、渦電流が形成される領域が単調に減少し、そのため、発振周波数が単調に減少する挙動が記載されており、その発振周波数が略一定になったときを終点とみなしてこの部分を検出するとしている。即ち、この従来技術で使用するソフトウェアのアルゴリズムでは、発振周波数の変化とは、減少から略一定になる変化を、発振周波数の変化としているのであって、例えば、この発振周波数が変曲点を有するような変化をした場合には、到底検出できるアルゴリズムではない。また、図２に示すように研磨の初期から磁束が導電性膜を貫通し、常時渦電流が発生する状態である。ここで、渦電流センサは、終始渦電流を積極的に発生させ、その渦電流変化から膜厚変化に算出し直す方法を概して、渦電流センサとしている。
【００１３】
そこで、膜内に形成されている微細な配線まで強い磁束を及ぼすことなく、その結果電磁誘導によって誘起される渦電流の発生を抑制して、渦電流によるジュール熱損を極小に抑えるとともに、センサと導電性膜のギャップの変化やスラリー等の誘電物質の介在常態によって、誘起される渦電流量が全体的にシフトして、閾値の設定が大幅に変化して検出しにくくなるといった事態をなくし、デバイスウェハを貫通しない程度の微細な磁場であ
っても、十分に精度よく検出することが可能とするものであり、研磨終了時点を精度よく予測・検出し、また除去すべき残膜量及び研磨レート等をその場で精度よく算出して、所定の導電性膜が適正に除去されているかを正確に評価するために解決すべき技術的課題が生じてくるのであり、本発明はこの課題を解決することを目的とする。
【課題を解決するための手段】
【００１４】
本発明は上記目的を達成するために提案されたものであり、請求項１記載の発明は、導電性膜を研磨して、所定の導電性膜が適正に除去されたときの研磨終了時点を予測して検出する研磨終了時点の予測・検出方法であって、前記所定の導電性膜に高周波インダクタ型センサにおけるインダクタを近接させ、該インダクタで形成される磁束により前記所定の導電性膜に誘起される磁束変化をモニタし、研磨中の膜厚が前記所定の導電性膜の材質を一因子として決まる表皮効果による前記磁束変化を基に膜厚基準点を検出し、該膜厚基準点から研磨終了時点を予測する研磨終了時点の予測・検出方法を提供する。
【００１５】
この構成によれば、インダクタが高周波で駆動され、該インダクタからその高周波の周期に対応して変化する磁束が発生する。研磨により所定の導電性膜が表皮深さに対応した膜厚に至るまでは、所定の導電性膜に誘起される磁束は、前記表皮深さの領域を膜面に沿ってほぼ平行に通過する。研磨が進行して所定の導電性膜が前記表皮深さと同等もしくはその付近の膜厚になると、該所定の導電性膜を貫通する漏洩磁束が生じ始める。この磁束の変化により所定の導電性膜中に電磁誘導によって誘起される渦電流量が変化する。該渦電流は膜厚が減少していくにつれて、膜を貫通する漏洩磁束が増大していくため、徐々に誘起される渦電流が増大する。この広い領域に発生した渦電流により、該所定の導電性膜内に大きな相互インダクタンスが発生する。この相互インダクタンスは、高周波インダクタ型センサにおけるセンサ回路系の自己インダクタンスを減少させるように作用する。このように、初期は、導電膜厚が減少しても、導電膜厚に投入した磁束がウェハを貫通しない程度である場合は、一定の渦電流が形成される。その後、膜厚がさらに減少して表皮深さに対応した膜厚以下になった場合、一部の磁束がウェハ上の導電性膜を貫通してウェハの裏面にまで漏洩する磁束が生じる。このとき漏洩磁束の増加とともに膜内に誘起される渦電流が大きくなる。次に、ある一定の膜厚までウェハ表面に形成される渦電流は増大するが、その後、さらに導電性膜が除去されるにしたがって、渦電流を発生する導電性膜自身が減少するため、渦電流は減少する。結果的に、単調な膜厚減少過程であるにも関わらず、一度貫通磁束増大とともに渦電流は増大し、その後さらなる膜厚の減少に伴って、渦電流を生じる体積自体が減少することに伴って急速に減少するため、誘起される渦電流に対応した相互インダクタンスには極大点が現れる。この渦電流の急速な減少により前記相互インダクタンスも急速に減少してセンサ回路系のインダクタンスは増加に転じる。このように、研磨の進行により所定の導電性膜が表皮深さと同等もしくはその付近の膜厚になった以降において、渦電流が発生しその後の急速な減少によりセンサ回路系のインダクタンスが一旦減少してその後増加に転じる。この挙動により高周波インダクタ型センサから発振される共振周波数の波形にピーク（変曲点）が発生する。このピークを基に研磨終了点手前の膜厚基準点が検出され、該膜厚基準点から研磨終了時点が予測される。
【００１６】
このピークは、表皮深さに対応した膜厚で現れるため、先に述べたような誘起された渦電流量が全体的にシフトすることによる閾値の設定が変動するといった問題はなく、絶えず、残りの膜厚に対応した位置にピークが出現する。特に、導電性膜が、例えば、Ｃｕの場合、Ｃｕの残り膜が７１０Åの付近にピークが出現する。また、Ｗ膜の場合は、Ｗの残り膜がもう少し厚い部分２５００Åにピークが出現する。この膜厚は、実際の表皮深さとは異なるが、表皮深さに対応した数値になっている。表皮深さδは、電磁波の強度が１／ｅの大きさになる深さを便宜的に示した指標であるが、このピーク位置は、材料の導電率、透磁率、印加する周波数等によって決定されることからも、表皮効果によってもたらされている。本発明は、この材料の表皮効果によって現れる特異な現象を巧みに利用して、
達成した技術である。特に、配線材料のＣＭＰにおいて配線材料は高導電率を有するため、ピーク位置は比較的終点付近（７１０Å）で鋭いピーク（極大点）となって現れる。そのため、様々な外乱に対しても揺らぐことなく、ロバストな終点検出・終点予測が可能になる。
【００１７】
また、インダクタ型センサは、膜内に故意に積極的に渦電流を生じさせて、膜厚をモニタするものではない。従来の公知のセンサでは、導電性膜を貫通させるような磁場を与えるように指向性を持たせるようにセンサコイルを形成しているが、本発明におけるインダクタ型センサでは、平面インダクタを使用している。これにより、磁場に指向性を与えるのではなく、導電性膜に対して、導電性膜に深く浸透しないように適度に磁場を発散させることを目的としたインダクタである。これは、磁場が深く浸透した場合、又は磁場を深く浸透させるために強力な磁場を与えた場合、内部の配線が渦電流によって、局部的に過熱される場合や、エレクトロマイグレーション等によって、配線自体が断線してしまうからである。よって、導電性膜に極力磁場を浸透させず、言い換えれば素子にダメージを与えるような渦電流を発生させない程度の、適度の磁束分布を形成する平面インダクタの構成としている。また、導電性膜が除去される間際で導電性膜が薄くなると、適度に発散させる磁場を与えたとしても、一部は導電性膜を貫通する磁束が現れる。この終点付近の薄い導電性膜状態になったときに現れる急激な変化をモニタする。よって、周波数、インダクタ及びその信号を検出するアルゴリズムは、終点付近の変曲点を最大化する構成としている。
【００１８】
請求項２記載の発明は、上記導電性膜に近接する高周波インダクタ型センサは、二次元平面インダクタである研磨終了時点の予測・検出方法を提供する。
【００１９】
この構成によれば、従来の三次元的に形成されたインダクタでは、磁束が導電性膜に対して垂直方向に侵入するための指向性が向上し、デバイスウェハの内部にまで磁束が入り込み、デバイス内部の配線がエレクトロマイグレーションによって、断線したりした場合があった。これに対し、この二次元平面インダクタによる方法によれば、導電性膜に対する磁束が適度に発散して指向性を持たないために導電性膜内部に磁束が積極的に侵入しない。また、与える周波数が３０ＭＨｚより大きい周波数とした場合、表皮効果によって、さらに磁束を導電性膜内部にまで侵入できなくなるため、デバイスウェハ内部での渦電流発生によるジュール熱による断線や過度な電流によるエレクトロマイグレーションを防ぐことが可能となる。また、表面の導電性膜がまさに除去されつつある状態の膜厚になったときに磁束の一部が導電性膜を貫通し、渦電流を形成することになるため、終点付近の膜厚になったときに極めて顕著な相互インダクタンスに対応する波形の変化を発生させることから、研磨の終了点を検出することが可能になる。
【００２０】
請求項３記載の発明は、上記導電性膜に近接する高周波インダクタ型センサは、絶縁体で形成された基板の表面に導電性膜を付けた構成とする研磨終了時点の予測・検出方法を提供する。
【００２１】
この構成によれば、プリント基板などのガラス・エポキシや紙・フェノールなど絶縁体基板の上にＣｕなどの導電性物質を蒸着することや塗布することにより、容易かつ安価にセンサを製作することが可能になる。また、巻線を使用する方法と比較しても、導電性膜を塗布後、エッチングして製作することで、線幅を非常に微細化して製作することが可能となり、センサ自体を非常に小型化することが可能になる。センサの小型化により、さらに微小な磁場を効率よく発生させることができ、磁場を導電性物質の内部に深く浸透させることなく、膜が除去される終点付近の変化挙動を精度よく検出することが可能になる。また、センサの小型化は、ウェハ面内の位置に対応して多数のセンサを配置することが可能になることから、ウェハ面内における研磨の均一性を精度よく検出することが可能にな
る。
【００２２】
請求項４記載の発明は、上記所定の導電性膜の表皮効果に基づいて誘起される磁束変化のモニタは、該所定の導電性膜中の渦電流の計測、該所定の導電性膜が渦電流を生じることにより発生する相互インダクタンスの測定、該所定の導電性膜の相互インダクタンスによる上記高周波インダクタ型センサにおけるセンサ回路系のインダクタンス変化の測定、又は該センサ回路系のインダクタンス変化を前記高周波インダクタ型センサが発振する共振周波数の変化での測定の少なくともいずれかである研磨終了時点の予測・検出方法を提供する。
【００２３】
この構成によれば、所定の導電性膜の表皮効果に基づいて誘起される磁束変化のモニタは、具体的には、それぞれ該磁束変化に伴う渦電流、相互インダクタンス、センサ回路系のインダクタンス、又は高周波インダクタ型センサが発振する共振周波数の少なくともいずれかの変化を測定することで、研磨の進行により所定の導電性膜に対して貫通する磁束が増大していく研磨終了点手前の膜厚基準点が明確に検出される。
【００２４】
請求項５記載の発明は、上記高周波インダクタ型センサを発振させる発振器とその発振（共振）周波数の変化をモニタするための周波数カウンタが、前記高周波インダクタ型センサに近接して配置されている研磨終了時点の予測・検出方法を提供する。
【００２５】
この構成によれば、従来のような配線・結線部分で分布定数回路を形成して回路のインダクタンスやキャパシタンスが不要に大きくなることを防ぎ、例えば静電容量による変化を支配的に検出するのではなく、インダクタ型センサ付近にもたらす磁束の変化を精度よく検出することが可能になる。好適には、発振器及び周波数カウンタはインダクタ型センサと、同一パッケージ内にあったほうがよい。また、通常数十ＭＨｚ帯では、分布定数回路を形成してしまい、磁束の変化よりも、途中経路と試料の間で静電結合が生じ、静電結合センサとしての機能が支配的になる。しかし、この構成によれば、数十ＭＨｚ帯であったとしても、周波数モニタを近傍に配置しているため、静電結合する領域が限定される。そのため、数十ＭＨｚ帯であっても、分布定数回路というよりは、比較的キャパシタンスとインダクタンスが一定の集中回路として機能し、インダクタが導電性材料に及ぼす磁束により、その反作用として働く導電性材料がインダクタに与える相互インダクタンスの変化を精度よく検出することが可能となる。
【００２６】
請求項６記載の発明は、上記所定の導電性膜の表皮効果に基づいて誘起される磁束変化、渦電流の変化、相互インダクタンスの変化及び共振周波数の変化は、膜厚減少に伴って貫通磁束が増加することによる変化と、その後の膜厚減少に伴って渦電流形成領域が実質的に減少することによる変化の二つを含む研磨終了時点の予測・検出方法を提供する。
【００２７】
この構成によれば、研磨の進行により所定の導電性膜が表皮深さに対応した膜厚以下になると、貫通磁束の増大とともに渦電流及び相互インダクタンスはそれぞれ増大し、この相互インダクタンスの増大に伴ってセンサ回路系のインダクタンスが減少し共振周波数が増大する。その後さらなる研磨の進行による膜厚の減少に伴って渦電流形成領域が実質的に減少し、渦電流及び相互インダクタンスはそれぞれ急速に減少し、またセンサ回路系のインダクタンスは急速に増大し共振周波数が急速に減少する。これらの挙動により、所定の導電性膜が表皮深さに対応した膜厚になった以降において、渦電流、相互インダクタンス及び共振周波数の波形にピーク（変曲点）が発生する。このピーク（変曲点）を基に研磨終了点手前の膜厚基準点が明確に検出される。
【００２８】
請求項７記載の発明は、導電性膜を研磨して、所定の導電性膜が適正に除去されたときの研磨終了時点を予測して検出する研磨終了時点の予測・検出方法であって、前記所定の
導電性膜に高周波インダクタ型センサにおけるインダクタを近接させ、研磨過程による膜厚減少に伴って、研磨対象の導電性膜を貫通する磁束が増加することにより導電性膜に誘起される相互インダクタンスが上昇するような、インダクタ形状と周波数帯域を選択し、前記インダクタで形成される磁束により前記所定の導電性膜に誘起される磁束変化をモニタし、研磨中の膜厚が表皮効果によって生じる前記磁束変化を基に膜厚基準点を検出し、該膜厚基準点から研磨終了時点を予測する研磨終了時点の予測・検出方法を提供する。
【００２９】
この構成によれば、所定の導電性膜における表皮深さは、該所定の導電性膜の材質と高周波インダクタ型センサの発振周波数とに依存して決まる。そして、該表皮深さが、所定の導電性膜の初期膜厚よりも小さく研磨終期において該所定の導電性膜の膜厚より大になるように前記発振周波数を選択し、また膜厚減少に伴って貫通磁束が増加するようなインダクタ形状とすることで、研磨初期において所定の導電性膜に誘起される磁束は前記表皮深さの領域を膜面に沿ってほぼ平行に通過し、研磨の進行により所定の導電性膜が表皮深さに対応した膜厚以下になると、研磨対象の導電性膜を貫通する貫通磁束が発生し、該貫通磁束の増大とともに渦電流及び相互インダクタンスが増大する。その後さらなる研磨の進行による膜厚の減少に伴って渦電流形成領域が実質的に減少し、渦電流及び相互インダクタンスは急速に減少する。これらの挙動から所定の導電性膜が表皮深さに対応した膜厚になった以降において、膜厚基準点が検出される。
【００３０】
請求項８記載の発明は、選択される上記周波数帯は、上記所定の導電性膜の材質がＣｕの場合において２０ＭＨｚ以上である研磨終了時点の予測・検出方法を提供する。
【００３１】
この構成によれば、高周波インダクタ型センサから発振される周波数帯は、具体的には、Ｃｕの場合において２０ＭＨｚ以上とすることで、表皮深さが、所定の導電性膜の初期膜厚と同等のオーダーで且つ、該所定の導電性膜の初期膜厚よりも小さく研磨終期において所定の導電性膜の膜厚より大になるように設定される。
【００３２】
請求項９記載の発明は、導電性膜を研磨して、所定の導電性膜が適正に除去されたときの研磨終了時点を予測して検出する研磨終了時点の予測・検出方法であって、前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しないような周波数を前記高周波インダクタ型センサから発振させ、研磨の進行にしたがって前記導電性膜を貫通する少なくとも一部の磁束が増大する過程を少なくとも一度は有し、前記インダクタで形成される磁束のうち研磨の進行中に前記所定の導電性膜を貫通する漏洩磁束の変化をモニタし、研磨中の膜厚が前記表皮効果に伴う漏洩磁束の変化を基に膜厚基準点を検出し、該膜厚基準点から研磨終了時点を予測する研磨終了時点の予測・検出方法を提供する。
【００３３】
この構成によれば、インダクタで形成される磁束が研磨初期には所定の導電性膜を殆ど貫通せず研磨の進行にしたがって該所定の導電性膜を貫通する漏洩磁束が生じ始めるような表皮効果が発生するように高周波インダクタ型センサから発振される周波数が設定されている。そして、研磨の進行により所定の導電性膜が表皮深さに対応した膜厚になった以降における前記漏洩磁束の変化を基に膜厚基準点が検出され、該膜厚基準点から研磨終了時点が予測される。
【００３４】
請求項１０記載の発明は、導電性膜を研磨して、所定の導電性膜が適正に除去されたときの研磨終了時点を予測して検出する研磨終了時点の予測・検出方法であって、前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の指向性のない磁場を発生させるイ
ンダクタ形状と、表皮効果により導電性膜を貫通しない程度の周波数を前記高周波インダクタ型センサから発振させ、研磨の進行にしたがって前記所定の導電性膜を貫通する磁束が増加する過程を少なくとも一度は有し、前記インダクタで形成される磁束のうち研磨の進行中に前記所定の導電性膜を貫通する漏洩磁束の変化を該漏洩磁束が作る渦電流の変化としてモニタし、研磨中の膜厚が前記表皮効果に伴う表皮深さと同等もしくはその付近になった場合の前記渦電流の変化を基に膜厚基準点を検出し、該膜厚基準点から研磨終了時点を予測する研磨終了時点の予測・検出方法を提供する。
【００３５】
この構成によれば、高周波インダクタ型センサから発振される周波数が上記請求項９記載の発明の作用と同様に設定され、また、インダクタからは、その形状により、研磨初期には所定の導電性膜の表皮効果により該所定の導電性膜を貫通しない程度の指向性のない磁場が発生する。そして、研磨の進行に伴って生じる漏洩磁束の変化が渦電流の変化としてモニタされ、研磨の進行により所定の導電性膜が表皮深さに対応した膜厚になった以降における前記渦電流の変化を基に膜厚基準点が検出され、該膜厚基準点から研磨終了時点が予測される。
【００３６】
請求項１１記載の発明は、上記膜厚基準点から研磨終了時点を予測する方法に関して、前記膜厚基準点から予め設定した研磨時間分研磨した後に研磨終了とする研磨終了時点の予測・検出方法を提供する。
【００３７】
この構成によれば、膜厚基準点は、残膜量が表皮深さに対応した膜厚となった時点において検出される。このため、膜厚基準点検出後に実行すべき研磨レートから、膜厚基準点検出後の所要研磨時間を予め設定することが可能となる。したがって、膜厚基準点が検出された後は、前記予め設定した研磨時間分だけ研磨することで研磨が終了する。
【００３８】
請求項１２記載の発明は、上記膜厚基準点から研磨終了時点までの予測検出方法に関して、研磨初期から前記膜厚基準点へ到達した時間と、該膜厚基準点までの研磨量から、その分の研磨レートを算出し、前記膜厚基準点の膜厚を前記研磨レートで除することによって、前記膜厚基準点から研磨終了時点までに要する残りの研磨時間を算出し、前記膜厚基準点からその算出した時間研磨した後に、研磨の終点とする研磨終了時点の予測・検出方法を提供する。
【００３９】
この構成によれば、研磨初期から膜厚基準点が検出されるまでの時間と、該膜厚基準点に達するまでの研磨量から、その間における研磨レートが算出される。そして、膜厚基準点における残膜量である表皮深さに対応した膜厚を前記研磨レートで除することで膜厚基準点検出後の所要研磨時間が算出される。したがって、膜厚基準点の検出後に、前記算出された研磨時間分だけ研磨することで研磨が終了する。
【００４０】
請求項１３記載の発明は、導電性膜を研磨して、所定の導電性膜が適正に除去されたときの研磨終了時点を予測して検出する研磨終了時点の予測・検出方法であって、前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の指向性のない磁場を発生させるインダクタ形状と、表皮効果により導電性膜を貫通しない程度の周波数を前記高周波インダクタ型センサから発振させ、研磨の進行にしたがって前記少なくとも一部の導電性膜を貫通する磁束が増加する過程を少なくとも一度は有し、前記インダクタで形成される磁束のうち研磨の進行中に前記所定の導電性膜を貫通する漏洩磁束の変化で生じる渦電流の変化を該渦電流により前記インダクタに発生する相互インダクタンスの変化としてモニタし、研磨中の膜厚が前記表皮効果に伴う表皮深さと同等もしくはその付近になった場合の前記相互インダクタンスの変化を基に膜厚基準点を検出し、該膜厚基準点から研磨終了時点を
予測する研磨終了時点の予測・検出方法を提供する。
【００４１】
この構成によれば、高周波インダクタ型センサから発振される周波数が上記請求項９記載の発明の作用と同様に設定され、また、インダクタからは、その形状により、研磨初期には所定の導電性膜の表皮効果により該所定の導電性膜を貫通しない程度の指向性のない磁場が発生する。そして、研磨の進行に伴って生じる漏洩磁束の変化がインダクタに発生する相互インダクタンスの変化としてモニタされ、研磨の進行により所定の導電性膜が表皮深さに対応した膜厚になった以降における前記相互インダクタンスの変化を基に膜厚基準点が検出され、該膜厚基準点から研磨終了時点が予測される。
【００４２】
請求項１４記載の発明は、導電性膜を研磨して、所定の導電性膜が適正に除去されたときの研磨終了時点を予測して検出する研磨終了時点の予測・検出方法であって、前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の指向性のない磁場を発生させるインダクタ形状と、表皮効果により導電性膜を貫通しない程度の周波数を前記高周波インダクタ型センサから発振させ、研磨の進行にしたがって前記少なくとも一部の導電性膜を貫通する磁束が増加する過程を少なくとも一度は有し、前記インダクタで形成される磁束のうち研磨の進行中に前記所定の導電性膜を貫通する漏洩磁束の変化に基づく前記高周波インダクタ型センサにおけるセンサ回路系のインダクタンスの変化を該インダクタンスと前記センサ回路系の固有容量とで決まる共振周波数の変化としてモニタし、研磨中の膜厚が前記表皮効果に対応する膜厚になった場合の前記共振周波数の変化を基に膜厚基準点を検出し、該膜厚基準点から研磨終了時点を予測する研磨終了時点の予測・検出方法を提供する。
【００４３】
この構成によれば、高周波インダクタ型センサから発振される周波数が上記請求項９記載の発明の作用と同様に設定されている。また、インダクタからは、その形状により、研磨初期には所定の導電性膜の表皮効果により該所定の導電性膜を貫通しない程度の指向性のない磁場が発生し、研磨の進行に伴って前記所定の導電性膜を貫通する漏洩磁束が生じる。そして、該漏洩磁束の変化に伴う高周波インダクタ型センサにおけるセンサ回路系のインダクタンスの変化が該インダクタンスと前記センサ回路系の固有容量とで決まる共振周波数の変化としてモニタされ、研磨の進行により所定の導電性膜が表皮深さに対応した膜厚になった以降における前記共振周波数の変化を基に膜厚基準点が検出され、該膜厚基準点から研磨終了時点が予測される。
【００４４】
請求項１５記載の発明は、導電性膜を研磨して、所定の導電性膜が適正に除去されたときの研磨終了時点を予測して検出する研磨終了時点の予測・検出方法であって、前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の指向性のない磁場を発生させるインダクタ形状と、表皮効果により導電性膜を貫通しない程度の周波数を前記高周波インダクタ型センサから発振させ、研磨の進行にしたがって前記少なくとも一部の導電性膜を貫通する磁束が増加する過程を少なくとも一度は有し、前記インダクタで形成される磁束のうち研磨の進行中に前記所定の導電性膜を貫通する漏洩磁束の変化で生じる渦電流の変化、該渦電流の変化により前記インダクタに発生する相互インダクタンスの変化、又は該相互インダクタンスの変化に基づく前記高周波インダクタ型センサにおけるセンサ回路系のインダクタンスの変化による該高周波インダクタ型センサから発振される共振周波数の変化のうちの少なくともいずれかの変化をモニタし、研磨中の膜厚が前記表皮効果に対応する膜厚になった場合の前記各変化のうちの少なくともいずれかの変化を基に膜厚基準点を検出し、該膜厚基準点から研磨終了時点を予測する研磨終了時点の予測・検出方法を提供
する。
【００４５】
この構成によれば、高周波インダクタ型センサから発振される周波数が上記請求項９記載の発明の作用と同様に設定されている。また、インダクタからは、その形状により、研磨初期には所定の導電性膜の表皮効果により該所定の導電性膜を貫通しない程度の指向性のない磁場が発生し、研磨の進行に伴って前記所定の導電性膜を貫通する漏洩磁束が生じる。そして、該漏洩磁束の変化で生じる渦電流の変化、該渦電流の変化に伴う相互インダクタンスの変化、又は該相互インダクタンスの変化に基づく高周波インダクタ型センサから発振される共振周波数の変化のうちの少なくともいずれかの変化がモニタされ、研磨の進行により所定の導電性膜が表皮深さに対応した膜厚になった以降における前記渦電流の変化、相互インダクタンスの変化、又は共振周波数の変化のうちの少なくともいずれかの変化を基に膜厚基準点が検出され、該膜厚基準点から研磨終了時点が予測される。
【００４６】
請求項１６記載の発明は、研磨中の上記所定の導電性膜の膜厚が表皮深さに対応する膜厚になった場合の上記渦電流、上記相互インダクタンス又は上記共振周波数の各変化中には、前記表皮深さに対応する膜厚で生じる上記漏洩磁束の増加による渦電流の増加と研磨による膜厚体積の減少に伴う渦電流形成領域の減少との二つの現象が作用することにより極大点（ピーク）が生じ、該極大点（ピーク）を基に上記膜厚基準点が検出される研磨終了時点の予測・検出方法を提供する。
【００４７】
この構成によれば、上記請求項１５記載の発明の作用に加え、研磨の進行により所定の導電性膜が表皮深さに対応する膜厚になった以降における渦電流、相互インダクタンス、又は共振周波数の各変化中には極大点（ピーク）が生じる。この極大点（ピーク）を基に膜厚基準点の検出が行われる。
【００４８】
請求項１７記載の発明は、導電性膜を研磨して、所定の導電性膜が適正に除去されているかを評価するための研磨進行中の膜厚変化をモニタするリアルタイム膜厚モニタ方法であって、前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化をモニタし、研磨中の膜厚が前記表皮効果に対応する膜厚になった場合の前記漏洩磁束の変化から膜厚基準点を検出し、該膜厚基準点を基にその場で研磨レート及び除去すべき残りの膜厚量を算出するリアルタイム膜厚モニタ方法を提供する。
【００４９】
この構成によれば、インダクタで形成される磁束が研磨初期には所定の導電性膜を殆ど貫通せず研磨の進行にしたがって該所定の導電性膜を貫通する漏洩磁束が生じ始めるような表皮効果が発生するように高周波インダクタ型センサから発振される周波数が設定されている。そして、研磨の進行により所定の導電性膜が表皮深さに対応した膜厚になった以降における前記漏洩磁束の変化から膜厚基準点が検出され、該膜厚基準点を基に表皮深さとほぼ同等である除去すべき残膜量、並びに既に研磨除去された膜厚量及びその所要時間から研磨レート等の各研磨データがその場で算出され、所定の導電性膜が適正に除去されているかが評価される。
【００５０】
請求項１８記載の発明は、導電性膜を研磨して、所定の導電性膜が適正に除去されているかを評価するための研磨進行中の膜厚変化をモニタするリアルタイム膜厚モニタ方法であって、前記所定の導電性膜に高周波インダクタ型センサにおけるインダクタを近接させ、研磨初期において前記インダクタで形成された磁束のうちの少なくとも一部の磁束は前
記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化を該漏洩磁束が作る渦電流の変化としてモニタし、研磨中の膜厚が前記表皮効果に対応する膜厚になった場合の前記渦電流の変化から膜厚基準点を検出し、該膜厚基準点を基にその場で研磨レート及び除去すべき残りの膜厚量を算出するリアルタイム膜厚モニタ方法を提供する。
【００５１】
この構成によれば、高周波インダクタ型センサから発振される周波数が上記請求項１７記載の発明の作用と同様に設定されている。そして、漏洩磁束の変化が渦電流の変化としてモニタされ、研磨の進行により所定の導電性膜が表皮深さに対応した膜厚になった以降における前記渦電流の変化から膜厚基準点が検出され、該膜厚基準点を基に表皮深さとほぼ同等である除去すべき残膜量、並びに既に研磨除去された膜厚量及びその所要時間から研磨レート等の各研磨データがその場で算出され、所定の導電性膜が適正に除去されているかが評価される。
【００５２】
請求項１９記載の発明は、導電性膜を研磨して、所定の導電性膜が適正に除去されているかを評価するための研磨進行中の膜厚変化をモニタするリアルタイム膜厚モニタ方法であって、前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化で生じる渦電流の変化を該渦電流により前記インダクタに発生する相互インダクタンスの変化としてモニタし、研磨中の膜厚が前記表皮効果に対応する膜厚になった場合の前記相互インダクタンスの変化から膜厚基準点を検出し、該膜厚基準点を基にその場で研磨レート及び除去すべき残りの膜厚量を算出するリアルタイム膜厚モニタ方法を提供する。
【００５３】
この構成によれば、高周波インダクタ型センサから発振される周波数が上記請求項１７記載の発明の作用と同様に設定されている。そして、漏洩磁束の変化がインダクタに発生する相互インダクタンスの変化としてモニタされ、研磨の進行により所定の導電性膜が表皮深さに対応した膜厚になった以降における前記相互インダクタンスの変化から膜厚基準点が検出され、該膜厚基準点を基に表皮深さとほぼ同等である除去すべき残膜量、並びに既に研磨除去された膜厚量及びその所要時間から研磨レート等の各研磨データがその場で算出され、所定の導電性膜が適正に除去されているかが評価される。
【００５４】
請求項２０記載の発明は、導電性膜を研磨して、所定の導電性膜が適正に除去されているかを評価するための研磨進行中の膜厚変化をモニタするリアルタイム膜厚モニタ方法であって、前記所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化に基づく前記高周波インダクタ型センサにおけるセンサ回路系のインダクタンスの変化を該インダクタンスと前記センサ回路系の固有容量とで決まる共振周波数の変化としてモニタし、研磨中の膜厚が前記表皮効果に対応する膜厚になった場合の前記共振周波数の変化から膜厚基準点を検出し、該膜厚基準点を基にその場で研磨レート及び除去すべき残りの膜厚
量を算出するリアルタイム膜厚モニタ方法を提供する。
【００５５】
この構成によれば、高周波インダクタ型センサから発振される周波数が上記請求項１７記載の発明の作用と同様に設定されている。そして、漏洩磁束の変化に伴う高周波インダクタ型センサにおけるセンサ回路系のインダクタンスの変化が該インダクタンスと前記センサ回路系の固有容量とで決まる共振周波数の変化としてモニタされ、研磨の進行により所定の導電性膜が表皮深さに対応した膜厚になった以降における前記共振周波数の変化から膜厚基準点が検出され、該膜厚基準点を基に表皮深さとほぼ同等である除去すべき残膜量、並びに既に研磨除去された膜厚量及びその所要時間から研磨レート等の各研磨データがその場で算出され、所定の導電性膜が適正に除去されているかが評価される。
【００５６】
請求項２１記載の発明は、研磨中の上記所定の導電性膜の膜厚が上記表皮深さと同等もしくはその付近になった場合の上記渦電流、上記相互インダクタンス又は上記共振周波数の各変化中には、前記表皮効果によって上記漏洩磁束の増加による渦電流の増加と研磨による膜厚体積の減少に伴う渦電流の減少との二つの現象が作用することによりピークが生じ、該ピークを基に上記膜厚基準点が検出されるリアルタイム膜厚モニタ方法を提供する。
【００５７】
この構成によれば、上記請求項１８，１９又は２０記載の発明の作用に加え、研磨の進行により所定の導電性膜が表皮深さに対応した膜厚になった以降における渦電流、相互インダクタンス、又は共振周波数の各変化中にはピークが生じる。このピークを基に膜厚基準点の検出が行われる。
【００５８】
請求項２２記載の発明は、平面インダクタとキャパシタからなるセンサ回路系を構成する発振回路を備えた高周波インダクタ型センサを有し、導電性膜を研磨して、所定の導電性膜が適正に除去されたときの研磨終了時点を予測して検出する研磨終了時点の予測・検出装置であって、請求項１，２，３，４，５，６，７，８，９，１０，１１，１２，１３，１４，１５，又は１６記載の研磨終了時点の予測・検出方法を実行する研磨終了時点の予測・検出装置を提供する。
【００５９】
この構成によれば、平面インダクタとキャパシタからなるセンサ回路系を構成する発振回路を備えた高周波インダクタ型センサを有する研磨終了時点の予測・検出装置は、所定の導電性膜における表皮深さが、該所定の導電性膜の初期膜厚よりも小さく研磨終期において該所定の導電性膜の膜厚より大になるように前記高周波インダクタ型センサの発振周波数を設定する。これにより、研磨初期において前記平面インダクタで形成される磁束により前記所定の導電性膜に誘起される磁束は前記表皮深さの領域を膜面に沿ってほぼ平行に通過し、研磨の進行にしたがって少なくとも一部の磁束が前記所定の導電性膜を貫通して漏洩磁束が生じ始める。そして、研磨の進行中に該漏洩磁束の変化、漏洩磁束の変化で生じる渦電流の変化、該渦電流の変化により前記平面インダクタに発生する相互インダクタンスの変化、又は該相互インダクタンスの変化に基づく前記センサ回路系のインダクタンスの変化による高周波インダクタ型センサから発振される共振周波数の変化のうちの少なくともいずれかの変化をモニタし、研磨の進行により所定の導電性膜が前記表皮深さに対応した膜厚になった以降における前記各変化のうちの少なくともいずれかの変化を基に研磨終了点手前の膜厚基準点を検出し、該膜厚基準点から研磨終了時点を予測する。
【００６０】
請求項２３記載の発明は、平面インダクタとキャパシタからなるセンサ回路系を構成する発振回路を備えた高周波インダクタ型センサを有し、導電性膜を研磨して、所定の導電性膜が適正に除去されているかを評価するための研磨進行中の膜厚変化をモニタするリアルタイム膜厚モニタ装置であって、請求項１７，１８，１９，２０又は２１記載のリアルタイム膜厚モニタ方法を実行するリアルタイム膜厚モニタ装置を提供する。
【００６１】
この構成によれば、平面インダクタとキャパシタからなるセンサ回路系を構成する発振回路を備えた高周波インダクタ型センサを有するリアルタイム膜厚モニタ装置は、所定の導電性膜における表皮深さが、該所定の導電性膜の初期膜厚よりも小さく研磨終期において該所定の導電性膜の膜厚より大になるように前記高周波インダクタ型センサの発振周波数を設定する。これにより、研磨初期において前記平面インダクタで形成される磁束により前記所定の導電性膜に誘起される磁束は前記表皮深さの領域を膜面に沿ってほぼ平行に通過し、研磨の進行にしたがって少なくとも一部の磁束が前記所定の導電性膜を貫通して漏洩磁束が生じ始める。そして、研磨の進行中に該漏洩磁束の変化、漏洩磁束の変化で生じる渦電流の変化、該渦電流の変化により前記平面インダクタに発生する相互インダクタンスの変化、又は該相互インダクタンスの変化に基づく前記センサ回路系のインダクタンスの変化による高周波インダクタ型センサから発振される共振周波数の変化のうちの少なくともいずれかの変化をモニタし、研磨の進行により所定の導電性膜が前記表皮深さに対応した膜厚になった以降における前記各変化のうちの少なくともいずれかの変化から研磨終了点手前の膜厚基準点を検出し、該膜厚基準点を基に表皮深さとほぼ同等である除去すべき残膜量、並びに既に研磨除去された膜厚量及びその所要時間から研磨レート等の各研磨データをその場で算出し、所定の導電性膜が適正に除去されているかを評価する。
【発明の効果】
【００６２】
請求項１記載の発明は、所定の導電性膜に高周波インダクタ型センサにおけるインダクタを近接させ、該インダクタで形成される磁束により前記所定の導電性膜に誘起される磁束変化をモニタし、研磨中の膜厚が前記所定の導電性膜の材質を一因子として決まる表皮効果による前記磁束変化を基に膜厚基準点を検出し、該膜厚基準点から研磨終了時点を予測するようにしたので、研磨初期には、所定の導電性膜に誘起される磁束は、前記表皮深さの領域を膜面に沿ってほぼ平行に通過する。これにより、膜内に形成されている微細な配線等まで強い磁束を及ぼすことがなく、また渦電流の発生が抑制されて該渦電流によるジュール熱損を極小に抑えることができる。研磨の進行により所定の導電性膜が表皮深さに対応した膜厚になった以降において、所定の導電性膜を貫通する漏洩磁束が生じ、この漏洩磁束により所定の導電性膜中に渦電流が誘起される。この渦電流は、膜厚の減少に伴う漏洩磁束の増加により徐々に増大し、さらなる膜厚の減少により渦電流を発生する導電性膜自身が減少するため急速に減少する。この渦電流の増大とその後の急速な減少により、センサ回路系のインダクタンスが一旦減少してその後増加に転じる。この挙動により高周波インダクタ型センサから発振される共振周波数の波形にピーク（変曲点）が発生する。そして該ピーク（変曲点）は、様々な外乱に対しても揺らぐことなく、絶えず、残りの膜厚に対応した位置に出現する。このため、前記ピーク（変曲点）を基に検出された膜厚基準点から研磨終了時点を精度よく予測・検出することができるという利点がある。
【００６３】
請求項２記載の発明は、上記導電性膜に近接する高周波インダクタ型センサは、二次元平面インダクタとしたので、該二次元平面インダクタで形成される磁束は、所定の導電性膜に対し適度に発散して指向性を持たないため、研磨の進行により所定の導電性膜が表皮深さに対応した膜厚になるまでは、該所定の導電性膜内部に積極的に侵入することがない。これに加えて表皮効果により、磁束が導電性膜内部に侵入できなくなるため、デバイスウェハ内部での渦電流発生によるジュール熱による断線や過度な電流によるエレクトロマイグレーションを効果的に防ぐことができるという利点がある。
【００６４】
請求項３記載の発明は、上記導電性膜に近接する高周波インダクタ型センサは、絶縁体で形成された基板の表面に導電性膜を付けた構成としたので、ガラス・エポキシや紙・フェノール等の絶縁体の基板上に導電性物質を蒸着することや塗布することにより、容易かつ安価にセンサを製作することができる。また、絶縁体の基板上に導電性膜を成膜後、エッチング等で製作することで、線幅を非常に微細化して製作することが可能となり、セン
サ自体を非常に小型化することができる。そして、センサの小型化により微小な磁場を効率よく発生させることができ、磁場を導電性膜の内部に深く浸透させることなく、該導電性膜が除去される終点付近の変化挙動を精度よく検出することができるという利点がある。
【００６５】
請求項４記載の発明は、上記所定の導電性膜の表皮効果に基づいて誘起される磁束変化のモニタは、該所定の導電性膜中の渦電流の計測、該所定の導電性膜が渦電流を生じることにより発生する相互インダクタンスの測定、該所定の導電性膜の相互インダクタンスによる上記高周波インダクタ型センサにおけるセンサ回路系のインダクタンス変化の測定、又は該センサ回路系のインダクタンス変化を前記高周波インダクタ型センサが発振する共振周波数の変化での測定の少なくともいずれかとしたので、上記請求項１記載の発明における所定の導電性膜に誘起される磁束変化のモニタには、具体的には、該磁束変化に伴う渦電流、相互インダクタンス、センサ回路系のインダクタンス、又は高周波インダクタ型センサが発振する共振周波数のうちの少なくともいずれかの変化を用いることで、研磨終了点手前の膜厚基準点を一層容易明確に検出することができるという利点がある。
【００６６】
請求項５記載の発明は、上記高周波インダクタ型センサを発振させる発振器とその発振（共振）周波数の変化をモニタするための周波数カウンタが、前記高周波インダクタ型センサに近接して配置されているので、高周波インダクタ型センサを発振させる発振器と周波数カウンタ等間の配線・結線部分で分布定数回路を形成してインダクタンスやキャパシタンスが不要に大きくなるのが防止されて、高周波インダクタ型センサ付近にもたらされる導電性膜の研磨の進行に伴う磁束の変化を精度よく検出することができるという利点がある。
【００６７】
請求項６記載の発明は、上記所定の導電性膜の表皮効果に基づいて誘起される磁束変化、渦電流の変化、相互インダクタンスの変化及び共振周波数の変化は、膜厚減少に伴って貫通磁束が増加することによる変化と、その後の膜厚減少に伴って渦電流形成領域が実質的に減少することによる変化の二つを含むようにしたので、研磨の進行により所定の導電性膜が表皮深さに対応した膜厚以下になると、貫通磁束の増大とともに渦電流、相互インダクタンス及び共振周波数が増大する。その後さらなる研磨の進行による膜厚の減少に伴って渦電流形成領域が実質的に減少し、渦電流、相互インダクタンス及び共振周波数は急速に減少する。これらの挙動により、所定の導電性膜が表皮深さに対応した膜厚になった以降において、渦電流、相互インダクタンス及び共振周波数の波形にピーク（変曲点）が発生し、このピーク（変曲点）を基に膜厚基準点を明確に検出することができるという利点がある。
【００６８】
請求項７記載の発明は、所定の導電性膜に高周波インダクタ型センサにおけるインダクタを近接させ、研磨過程による膜厚減少に伴って、研磨対象の導電性膜を貫通する磁束が増加することにより導電性膜に誘起される相互インダクタンスが上昇するような、インダクタ形状と周波数帯域を選択し、前記インダクタで形成される磁束により前記所定の導電性膜に誘起される磁束変化をモニタし、研磨中の膜厚が表皮効果によって生じる前記磁束変化を基に膜厚基準点を検出し、該膜厚基準点から研磨終了時点を予測するようにしたので、研磨初期において所定の導電性膜に誘起される磁束は表皮深さの領域を膜面に沿ってほぼ平行に通過し、研磨の進行により所定の導電性膜が表皮深さに対応した膜厚になった以降において、導電性膜を貫通する貫通磁束が発生し、該貫通磁束の増大とともに渦電流及び相互インダクタンスが増大する。その後さらなる研磨の進行による膜厚の減少に伴って渦電流形成領域が実質的に減少し、渦電流及び相互インダクタンスは急速に減少する。これらの挙動から膜厚基準点が検出され、該膜厚基準点から研磨終了時点を精度よく予測・検出することができるという利点がある。
【００６９】
請求項８記載の発明は、選択される上記周波数帯は、上記所定の導電性膜の材質がＣｕの場合において２０ＭＨｚ以上としたので、所定の導電性膜の材質がＣｕの場合において、表皮深さが研磨初期においては該所定の導電性膜の初期膜厚よりも小さく、研磨の進行により研磨終了点手前になってから該導電性膜は表皮深さに対応した膜厚になって該所定の導電性膜を貫通する漏洩磁束を生じさせることができるという利点がある。
【００７０】
請求項９記載の発明は、所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しないような周波数を前記高周波インダクタ型センサから発振させ、研磨の進行にしたがって前記導電性膜を貫通する少なくとも一部の磁束が増大する過程を少なくとも一度は有し、前記インダクタで形成される磁束のうち研磨の進行中に前記所定の導電性膜を貫通する漏洩磁束の変化をモニタし、研磨中の膜厚が前記表皮効果に伴う漏洩磁束の変化を基に膜厚基準点を検出し、該膜厚基準点から研磨終了時点を予測するようにしたので、研磨の進行により所定の導電性膜が表皮深さに対応した膜厚になった以降において該所定の導電性膜を貫通する漏洩磁束を生じさせ、該漏洩磁束の変化を基に研磨終了点手前の膜厚基準点が検出される。したがって、該膜厚基準点から研磨終了時点を精度よく予測・検出することができるという利点がある。
【００７１】
請求項１０記載の発明は、所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の指向性のない磁場を発生させるインダクタ形状と、表皮効果により導電性膜を貫通しない程度の周波数を前記高周波インダクタ型センサから発振させ、研磨の進行にしたがって前記所定の導電性膜を貫通する磁束が増加する過程を少なくとも一度は有し、前記インダクタで形成される磁束のうち研磨の進行中に前記所定の導電性膜を貫通する漏洩磁束の変化を該漏洩磁束が作る渦電流の変化としてモニタし、研磨中の膜厚が前記表皮効果に伴う表皮深さと同等もしくはその付近になった場合の前記渦電流の変化を基に膜厚基準点を検出し、該膜厚基準点から研磨終了時点を予測するようにしたので、インダクタからは、その形状により、研磨初期には所定の導電性膜の表皮効果により該所定の導電性膜を貫通しない程度の指向性のない磁場が発生することで、膜内に形成されている微細な配線等まで強い磁束を及ぼすことがなく、また渦電流の発生が抑制されて該渦電流によるジュール熱損を極小に抑えることができる。そして、研磨の進行により所定の導電性膜が表皮深さに対応した膜厚になった以降において該所定の導電性膜を貫通する漏洩磁束が生じ、該漏洩磁束の変化に伴う渦電流の変化を基に研磨終了点手前の膜厚基準点が検出される。したがって、該膜厚基準点から研磨終了時点を精度よく予測・検出することができるという利点がある。
【００７２】
請求項１１記載の発明は、上記膜厚基準点から研磨終了時点を予測する方法に関して、前記膜厚基準点から予め設定した研磨時間分研磨した後に研磨終了とするようにしたので、膜厚基準点は残膜量が表皮深さに対応した膜厚となった時点で検出される。このため、この残膜量と膜厚基準点検出後に実行すべき研磨レートとから、膜厚基準点検出後の所要研磨時間を予め設定することができる。したがって、検出された膜厚基準点から予め設定した研磨時間分研磨した後に研磨終了とすることで、所定の導電性膜を適正に研磨除去することができるという利点がある。
【００７３】
請求項１２記載の発明は、上記膜厚基準点から研磨終了時点までの予測検出方法に関して、研磨初期から前記膜厚基準点へ到達した時間と、該膜厚基準点までの研磨量から、その分の研磨レートを算出し、前記膜厚基準点の膜厚を前記研磨レートで除することによって、前記膜厚基準点から研磨終了時点までに要する残りの研磨時間を算出し、前記膜厚基
準点からその算出した時間研磨した後に、研磨の終点とするようにしたので、膜厚基準点を検出することで、該検出までの所要時間と研磨量とから、その間の研磨レートを算出することができる。膜厚基準点検出後の研磨レートを膜厚基準点検出前の前記研磨レートと同一として膜厚基準点検出後の研磨を実行場合は、膜厚基準点における残膜量である表皮深さに対応した膜厚を前記研磨レートで除することで膜厚基準点検出後の所要研磨時間が算出される。したがって、膜厚基準点の検出後に、前記算出された研磨時間分だけ研磨することで、所定の導電性膜を適正に研磨除去することができるという利点がある。
【００７４】
請求項１３記載の発明は、所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の指向性のない磁場を発生させるインダクタ形状と、表皮効果により導電性膜を貫通しない程度の周波数を前記高周波インダクタ型センサから発振させ、研磨の進行にしたがって前記少なくとも一部の導電性膜を貫通する磁束が増加する過程を少なくとも一度は有し、前記インダクタで形成される磁束のうち研磨の進行中に前記所定の導電性膜を貫通する漏洩磁束の変化で生じる渦電流の変化を該渦電流により前記インダクタに発生する相互インダクタンスの変化としてモニタし、研磨中の膜厚が前記表皮効果に伴う表皮深さと同等もしくはその付近になった場合の前記相互インダクタンスの変化を基に膜厚基準点を検出し、該膜厚基準点から研磨終了時点を予測するようにしたので、インダクタからは、その形状により、研磨初期には所定の導電性膜の表皮効果により該所定の導電性膜を貫通しない程度の指向性のない磁場が発生することで、膜内に形成されている微細な配線等まで強い磁束を及ぼすことがなく、また渦電流の発生が抑制されて該渦電流によるジュール熱損を極小に抑えることができる。そして、研磨の進行により所定の導電性膜が表皮深さに対応した膜厚になった以降において該所定の導電性膜を貫通する漏洩磁束を生じさせ、該漏洩磁束の変化に伴う渦電流の変化によりインダクタに発生する相互インダクタンスの変化を基に研磨終了点手前の膜厚基準点が検出される。したがって、該膜厚基準点から研磨終了時点を精度よく予測・検出することができるという利点がある。
【００７５】
請求項１４記載の発明は、所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の指向性のない磁場を発生させるインダクタ形状と、表皮効果により導電性膜を貫通しない程度の周波数を前記高周波インダクタ型センサから発振させ、研磨の進行にしたがって前記少なくとも一部の導電性膜を貫通する磁束が増加する過程を少なくとも一度は有し、前記インダクタで形成される磁束のうち研磨の進行中に前記所定の導電性膜を貫通する漏洩磁束の変化に基づく前記高周波インダクタ型センサにおけるセンサ回路系のインダクタンスの変化を該インダクタンスと前記センサ回路系の固有容量とで決まる共振周波数の変化としてモニタし、研磨中の膜厚が前記表皮効果に対応する膜厚になった場合の前記共振周波数の変化を基に膜厚基準点を検出し、該膜厚基準点から研磨終了時点を予測するようにしたので、インダクタからは、その形状により、研磨初期には所定の導電性膜の表皮効果により該所定の導電性膜を貫通しない程度の指向性のない磁場が発生することで、膜内に形成されている微細な配線等まで強い磁束を及ぼすことがなく、また渦電流の発生が抑制されて該渦電流によるジュール熱損を極小に抑えることができる。そして、研磨の進行により所定の導電性膜が表皮深さに対応した膜厚になった以降において該所定の導電性膜を貫通する漏洩磁束を生じさせ、該漏洩磁束の変化に伴うセンサ回路系のインダクタンスの変化による高周波インダクタ型センサから発振される共振周波数の変化を基に研磨終了点手前の膜厚基準点が検出される。したがって、該膜厚基準点から研磨終了時点を精度よく予測・検出することができるという利点がある。
【００７６】
請求項１５記載の発明は、所定の導電性膜に高周波インダクタ型センサにおけるインダ
クタを近接させ、研磨初期において前記インダクタで形成された磁束のうちの少なくとも一部の磁束は前記所定の導電性膜の表皮効果により該所定の導電性膜を貫通しない程度の指向性のない磁場を発生させるインダクタ形状と、表皮効果により導電性膜を貫通しない程度の周波数を前記高周波インダクタ型センサから発振させ、研磨の進行にしたがって前記少なくとも一部の導電性膜を貫通する磁束が増加する過程を少なくとも一度は有し、前記インダクタで形成される磁束のうち研磨の進行中に前記所定の導電性膜を貫通する漏洩磁束の変化で生じる渦電流の変化、該渦電流の変化により前記インダクタに発生する相互インダクタンスの変化、又は該相互インダクタンスの変化に基づく前記高周波インダクタ型センサにおけるセンサ回路系のインダクタンスの変化による該高周波インダクタ型センサから発振される共振周波数の変化のうちの少なくともいずれかの変化をモニタし、研磨中の膜厚が前記表皮効果に対応する膜厚になった場合の前記各変化のうちの少なくともいずれかの変化を基に膜厚基準点を検出し、該膜厚基準点から研磨終了時点を予測するようにしたので、インダクタからは、その形状により、研磨初期には所定の導電性膜の表皮効果により該所定の導電性膜を貫通しない程度の指向性のない磁場が発生することで、膜内に形成されている微細な配線等まで強い磁束を及ぼすことがなく、また渦電流の発生が抑制されて該渦電流によるジュール熱損を極小に抑えることができる。そして、研磨の進行により所定の導電性膜が表皮深さに対応した膜厚になった以降において該所定の導電性膜を貫通する漏洩磁束を生じさせ、該漏洩磁束の変化に伴う渦電流の変化、相互インダクタンスの変化、又は高周波インダクタ型センサから発振される共振周波数の変化のうちの少なくともいずれかの変化を基に研磨終了点手前の膜厚基準点が検出される。したがって、該膜厚基準点から研磨終了時点を精度よく予測・検出することができるという利点がある。
【００７７】
請求項１６記載の発明は、研磨中の上記所定の導電性膜の膜厚が表皮深さに対応する膜厚になった場合の上記渦電流、上記相互インダクタンス又は上記共振周波数の各変化中には、前記表皮深さに対応する膜厚で生じる上記漏洩磁束の増加による渦電流の増加と研磨による膜厚体積の減少に伴う渦電流形成領域の減少との二つの現象が作用することにより極大点（ピーク）が生じ、該極大点（ピーク）を基に上記膜厚基準点を検出するようにしたので、上記請求項１５記載の発明の効果に加えてさらに、研磨の進行により所定の導電性膜が表皮深さに対応する膜厚になった以降における渦電流、相互インダクタンス、又は共振周波数の各変化中には顕著な極大点（ピーク）が生じることから、この顕著な極大点（ピーク）を基に膜厚基準点を的確に検出することができる。したがって、該膜厚基準点から研磨終了時点を一層精度よく予測・検出することができるという利点がある。
【００７８】
請求項１７記載の発明は、所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化をモニタし、研磨中の膜厚が前記表皮効果に対応する膜厚になった場合の前記漏洩磁束の変化から膜厚基準点を検出し、該膜厚基準点を基にその場で研磨レート及び除去すべき残りの膜厚量を算出するようにしたので、研磨の進行により所定の導電性膜が表皮深さに対応した膜厚になった以降において該所定の導電性膜を貫通する漏洩磁束を生じさせ、該漏洩磁束の変化から研磨終了点手前の膜厚基準点が検出される。したがって、該膜厚基準点を基に除去すべき残膜量及び研磨レート等の各研磨データをその場で精度よく算出することができて、所定の導電性膜が適正に除去されているかを正確に評価することができるとともに漏洩磁束で発生する渦電流によるジュール熱損を極小に抑えることができるという利点がある。
【００７９】
請求項１８記載の発明は、所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化を該漏洩磁束が作る渦電流の変化としてモニタし、研磨中の膜厚が前記表皮効果に対応する膜厚になった場合の前記渦電流の変化から膜厚基準点を検出し、該膜厚基準点を基にその場で研磨レート及び除去すべき残りの膜厚量を算出するようにしたので、研磨の進行により所定の導電性膜が表皮深さに対応した膜厚になった以降において該所定の導電性膜を貫通する漏洩磁束を生じさせ、該漏洩磁束の変化に伴う渦電流の変化から研磨終了点手前の膜厚基準点が検出される。したがって、該膜厚基準点を基に除去すべき残膜量及び研磨レート等の各研磨データをその場で精度よく算出することができて、所定の導電性膜が適正に除去されているかを正確に評価することができるという利点がある。
【００８０】
請求項１９記載の発明は、所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化で生じる渦電流の変化を該渦電流により前記インダクタに発生する相互インダクタンスの変化としてモニタし、研磨中の膜厚が前記表皮効果に対応する膜厚になった場合の前記相互インダクタンスの変化から膜厚基準点を検出し、該膜厚基準点を基にその場で研磨レート及び除去すべき残りの膜厚量を算出するようにしたので、研磨の進行により所定の導電性膜が表皮深さに対応した膜厚になった以降において該所定の導電性膜を貫通する漏洩磁束を生じさせ、該漏洩磁束の変化に伴う渦電流の変化によりインダクタに発生する相互インダクタンスの変化から研磨終了点手前の膜厚基準点が検出される。したがって、該膜厚基準点を基に除去すべき残膜量及び研磨レート等の各研磨データをその場で精度よく算出することができて、所定の導電性膜が適正に除去されているかを正確に評価することができるという利点がある。
【００８１】
請求項２０記載の発明は、所定の導電性膜に高周波インダクタ型センサにおけるインダクタを近接させ、研磨初期において前記インダクタで形成された磁束のうちの少なくとも一部の磁束は前記所定の導電性膜の表皮効果により該所定の導電性膜を貫通しない程度の周波数を前記高周波インダクタ型センサから発振させ、研磨の進行にしたがって前記少なくとも一部の導電性膜を貫通する磁束が増加する過程を少なくとも研磨中一度は有し、前記インダクタで形成される磁束のうち研磨の進行中に前記所定の導電性膜を貫通する漏洩磁束の変化に基づく前記高周波インダクタ型センサにおけるセンサ回路系のインダクタンスの変化を該インダクタンスと前記センサ回路系の固有容量とで決まる共振周波数の変化としてモニタし、研磨中の膜厚が前記表皮効果に対応する膜厚になった場合の前記共振周波数の変化から膜厚基準点を検出し、該膜厚基準点を基にその場で研磨レート及び除去すべき残りの膜厚量を算出するようにしたので、研磨の進行により所定の導電性膜が表皮深さに対応した膜厚になった以降において該所定の導電性膜を貫通する漏洩磁束を生じさせ、該漏洩磁束の変化に伴うセンサ回路系のインダクタンスの変化による高周波インダクタ型センサから発振される共振周波数の変化を基に研磨終了点手前の膜厚基準点が検出される。したがって、該膜厚基準点から除去すべき残膜量及び研磨レート等の各研磨データをその場で精度よく算出することができて、所定の導電性膜が適正に除去されているかを正確に評価することができるという利点がある。
【００８２】
請求項２１記載の発明は、研磨中の上記所定の導電性膜の膜厚が上記表皮深さと同等もしくはその付近になった場合の上記渦電流、上記相互インダクタンス又は上記共振周波数の各変化中には、前記表皮効果によって上記漏洩磁束の増加による渦電流の増加と研磨による膜厚体積の減少に伴う渦電流の減少との二つの現象が作用することによりピークが生じ、該ピークを基に上記膜厚基準点が検出されるようにしたので、上記請求項１８，１９又は２０記載の発明の効果に加えてさらに、研磨の進行により所定の導電性膜が表皮深さに対応した膜厚になった以降における渦電流、相互インダクタンス、又は共振周波数の各変化中には顕著なピークが生じることから、この顕著なピークを基に膜厚基準点を的確に検出することができる。したがって、該膜厚基準点を基に除去すべき残膜量及び研磨レート等の各研磨データをその場で一層精度よく算出することができて、所定の導電性膜が適正に除去されているかを正確に評価することができるという利点がある。
【００８３】
請求項２２記載の発明は、平面インダクタとキャパシタからなるセンサ回路系を構成する発振回路を備えた高周波インダクタ型センサを有し、導電性膜を研磨して、所定の導電性膜が適正に除去されたときの研磨終了時点を予測して検出する研磨終了時点の予測・検出装置であって、請求項１，２，３，４，５，６，７，８，９，１０，１１，１２，１３，１４，１５，又は１６記載の研磨終了時点の予測・検出方法を実行するようにしたので、平面インダクタとキャパシタからなるセンサ回路系を構成する発振回路を備えた高周波インダクタ型センサを有する研磨終了時点の予測・検出装置は、研磨の進行により所定の導電性膜が表皮深さに対応した膜厚になった以降において該所定の導電性膜を貫通する漏洩磁束を生じさせ、該漏洩磁束の変化、漏洩磁束の変化で生じる渦電流の変化、該渦電流の変化により平面インダクタに発生する相互インダクタンスの変化、又はセンサ回路系のインダクタンスの変化による高周波インダクタ型センサから発振される共振周波数の変化のうちの少なくともいずれかの変化を基に研磨終了点手前の膜厚基準点を検出する。したがって、該膜厚基準点から研磨終了時点を精度よく予測・検出することができるとともに漏洩磁束で発生する渦電流によるジュール熱損を極小に抑えることができるという利点がある。
【００８４】
請求項２３記載の発明は、平面インダクタとキャパシタからなるセンサ回路系を構成する発振回路を備えた高周波インダクタ型センサを有し、導電性膜を研磨して、所定の導電性膜が適正に除去されているかを評価するための研磨進行中の膜厚変化をモニタするリアルタイム膜厚モニタ装置であって、請求項１７，１８，１９，２０又は２１記載のリアルタイム膜厚モニタ方法を実行するようにしたので、平面インダクタとキャパシタからなるセンサ回路系を構成する発振回路を備えた高周波インダクタ型センサを有するリアルタイム膜厚モニタ装置は、研磨の進行により所定の導電性膜が表皮深さに対応した膜厚になった以降において該所定の導電性膜を貫通する漏洩磁束を生じさせ、該漏洩磁束の変化、漏洩磁束の変化で生じる渦電流の変化、該渦電流の変化により平面インダクタに発生する相互インダクタンスの変化、又はセンサ回路系のインダクタンスの変化による高周波インダクタ型センサから発振される共振周波数の変化のうちの少なくともいずれかの変化から研磨終了点手前の膜厚基準点を検出する。したがって、該膜厚基準点を基に除去すべき残膜量及び研磨レート等の各研磨データをその場で精度よく算出することができて、所定の導電性膜が適正に除去されているかを正確に評価することができるとともに漏洩磁束で発生する渦電流によるジュール熱損を極小に抑えることができるという利点がある。
【発明を実施するための最良の形態】
【００８５】
渦電流によるジュール熱損を極小に抑えるとともに、研磨終了時点を精度よく予測・検出し、また除去すべき残膜量及び研磨レート等をその場で精度よく算出して、所定の導電性膜が適正に除去されているかを正確に評価するという目的を達成するために、導電性膜を研磨して、所定の導電性膜が適正に除去されたときの研磨終了時点を予測して検出する研磨終了時点の予測・検出方法であって、前記所定の導電性膜に高周波インダクタ型セン
サにおけるインダクタを近接させ、該インダクタで形成される磁束により前記所定の導電性膜に誘起される磁束変化をモニタし、研磨中の膜厚が前記所定の導電性膜の材質を一因子として決まる表皮効果による前記磁束変化を基に膜厚基準点を検出し、該膜厚基準点から研磨終了時点を予測することにより実現した。
【実施例１】
【００８６】
以下、本発明の実施例１に係る研磨終了時点の予測・検出方法とその装置を図面に従って詳述する。図１は研磨終了時点の予測・検出装置が組み込まれた化学機械研磨装置の斜視図、図２は研磨ヘッドの拡大縦断面図、図３は研磨終了時点の予測・検出装置がプラテンに組み込まれた状態を説明するための一部破断して示す概略側面図、図４は研磨終了時点の予測・検出装置が研磨ヘッドに組み込まれた状態を説明するための一部破断して示す概略側面図である。
【００８７】
まず、本実施例に係る研磨終了時点の予測・検出方法とその装置の構成を、これに適用される化学機械研磨装置の構成から説明する。図１において化学機械研磨装置１は、主としてプラテン２と、研磨ヘッド３とから構成されている。前記プラテン２は、円盤状に形成され、その下面中央には回転軸４が連結されており、モータ５の駆動によって矢印Ａ方向へ回転する。前記プラテン２の上面には研磨パッド６が貼着されており、該研磨パッド６上に図示しないノズルから研磨剤と化学薬品との混合物であるスラリーが供給される。
【００８８】
前記研磨ヘッド３は、図２に示すように、主としてヘッド本体７、キャリア８、リテーナリング９、リテーナリング押圧手段１０、弾性シート１１、キャリア押圧手段１６及びエアー等の制御手段で構成されている。
【００８９】
前記ヘッド本体７は前記プラテン２よりも小形の円盤状に形成され、その上面中央に回転軸１２（図１参照）が連結されている。該ヘッド本体７は前記回転軸１２に軸着されて図示しないモータで駆動され図１の矢印Ｂ方向に回転する。
【００９０】
前記キャリア８は円盤状に形成され、前記ヘッド本体７の中央に配設されている。該キャリア８の上面中央部とヘッド本体７の中央下部との間にはドライプレート１３が設けられており、ピン１４，１４を介してヘッド本体７から回転が伝達される。
【００９１】
前記ドライプレート１３の中央下部と前記キャリア８の中央上部との間には作動トランス本体１５ａが固定されており、さらに前記キャリア８の中央上部には作動トランス１５のコア１５ｂが固定され、図示しない制御部に連結されてウェハＷ上（図２の下方側）に形成されたＣｕ等からなる導電性膜の研磨状態信号を該制御部に出力している。
【００９２】
前記キャリア８の上面周縁部にはキャリア押圧部材１６ａが設けられており、該キャリア８は該キャリア押圧部材１６ａを介してキャリア押圧手段１６から押圧力が伝達される。
【００９３】
前記キャリア８の下面にはエアーフロートライン１７から弾性シート１１にエアーを噴射するためのエアー吹出し口１９が設けられている。該エアーフロートライン１７にはエアーフィルタ２０及び自動開閉バルブＶ１を介してエアー供給源である給気ポンプ２１に接続されている。前記エアー吹出し口１９からのエアーの吹出しは前記自動開閉バルブＶ１の切替えによって実行される。
【００９４】
前記キャリア８の下面にはバキューム及び必要によりＤＩＷ（純水）又はエアーを吹き出すための孔２２が形成されている。該エアーの吸引は真空ポンプ２３の駆動によって実行され、そして、自動開閉バルブＶ２をバキュームライン２４に設け、該自動開閉バルブ
Ｖ２の切替えによって該バキュームライン２４を介し、バキューム及びＤＩＷの送給が実行される。
【００９５】
前記エアーフロートライン１７からのエアー送給及びバキュームライン２４からのバキューム作用及びＤＩＷの送給等は制御部からの指令信号によって実行される。
【００９６】
なお、前記キャリア押圧手段１６は、ヘッド本体７下面の中央部周縁に配置され、キャリア押圧部材１６ａに押圧力を与えることにより、これに結合されたキャリア８に押圧力を伝達する。このキャリア押圧手段１６は、好ましくはエアーの吸排気により膨脹収縮するゴムシート製のエアバック２５で構成される。該エアバック２５にはエアーを供給するための図示しない空気供給機構が連結されている。
【００９７】
前記リテーナリング９はリング状に形成され、キャリア８の外周に配置されている。このリテーナリング９は研磨ヘッド３に設けられたリテーナリングホルダ２７に取り付けられ、その内周部に前記弾性シート１１が張設されている。
【００９８】
前記弾性シート１１は円形状に形成され、複数の孔２２が開穿されている。該弾性シート１１は、周縁部がリテーナリング９とリテーナリングホルダ２７との間で挟持されることにより、リテーナリング９の内側に張設される。
【００９９】
前記弾性シート１１が張設されたキャリア８の下部には、キャリア８と弾性シート１１との間にエアー室２９が形成されている。導電性膜が形成されたウェハＷは該エアー室２９を介してキャリア８に押圧される。前記リテーナリングホルダ２７はリング状に形成された取付部材３０にスナップリング３１を介して取り付けられている。該取付部材３０にはリテーナリング押圧部材１０ａが連結されている。リテーナリング９は、このリテーナリング押圧部材１０ａを介してリテーナリング押圧手段１０からの押圧力が伝達される。
【０１００】
リテーナリング押圧手段１０はヘッド本体７の下面の外周部に配置され、リテーナリング押圧部材１０ａに押圧力を与えることにより、これに結合しているリテーナリング９を研磨パッド６に押し付ける。このリテーナリング押圧手段１０も好ましくは、キャリア押圧手段１６と同様に、ゴムシート製のエアバック１６ｂで構成される。該エアバック１６ｂにはエアーを供給するための図示しない空気供給機構が連結されている。
【０１０１】
そして、図３又は図４に示すように、化学機械研磨装置１におけるプラテン２の上部の部分又は研磨ヘッド３のキャリア８の部分に、研磨終了時点の予測・検出装置３３がそれぞれ一つずつ組み込まれている。研磨終了時点の予測・検出装置３３がプラテン２側に組み込まれたとき、該研磨終了時点の予測・検出装置３３からの膜厚基準点等の検出信号は、スリップリング３２を介して外部に出力される。
【０１０２】
なお、研磨終了時点の予測・検出装置３３は、プラテン２の上部の部分又は研磨ヘッド３のキャリア８の部分に、それぞれ二つ以上を組み込んでもよい。研磨終了時点の予測・検出装置３３を二つ以上を組み込んで、回転方向前方側の研磨終了時点の予測・検出装置３３から、時系列的に膜厚情報を採取することで、ウェハＷ面内における導電性膜２８の膜厚変化の分布情報等が得られる。
【０１０３】
図５は研磨終了時点の予測・検出装置３３の構成例を示す図であり、（ａ）はブロック図、（ｂ）は平面状インダクタの他の構成例を示す図、（ｃ）は図（ｂ）の平面状インダクタの断面図である。該研磨終了時点の予測・検出装置３３における高周波インダクタ型センサ３４の主体を構成している発振回路３５は、インダクタンスＬとなる二次元の平面状インダクタ３６に、キャパシタンスＣ０となる集中定数キャパシタ３７が直列に接続さ
れて、ＬＣ回路が構成されている。前記平面状インダクタ３６は、絶縁物からなる方形状等の基板３６ａ上に、Ｃｕ等の導電物質を用いてメアンダ形に構成されている。
【０１０４】
該平面状インダクタ３６は、図５（ａ）に示すスパイラル形の他に、図５（ｂ）に示す平面状インダクタ４１のように、方形状の基板４１ａ上に、メアンダ形ので構成してもよい。また、図示しない丸形のスパイラルとしてもよい。二次元の平面状インダクタ３６，４１は、ガラス・エポキシや紙・フェノール等の絶縁物からなる基板３６ａ，４１ａ上にＣｕ等の導電膜を成膜後、エッチング等で製作することで、線幅を非常に微細化して製作することができ、全体形状も図５（ｃ）に示すように、一辺が２３ｍｍ程度の方形状等に小型化することができる。そして、平面状インダクタ３６，４１の小形化により微小な磁場を効率よく発生させることができ、磁場を導電性膜２８の内部に深く浸透させることなく、該導電性膜２８が除去される終点付近の変化挙動を精度よく検出することが可能となる。
【０１０５】
前記ＬＣ回路からの出力信号はオペアンプ等で構成された増幅器３８に入力され、該増幅器３８の出力は抵抗等で構成されたフィードバック・ネットワーク３９に入力されている。フィードバック・ネットワーク３９の出力信号が、平面状インダクタ３６にポジティブ・フィードバックされることにより、該平面状インダクタ３６を含めて発振回路３５が構成されている。
【０１０６】
該発振回路３５は、基本的には、図６の構成例に示すように、その発振周波数帯ｆが、次式（１）に示すように、平面インダクタ３６のインダクタンスＬと集中定数キャパシタ３７のキャパシタンスＣ０で決まるコルピッツ型等の発振回路となっている。
2008286766.tif 000003
【０１０７】
前記増幅器３８の出力端子には、周波数カウンタ４０が接続されている。該周波数カウンタ４０から後述する膜厚基準点を示す検出信号等がデジタルで外部に出力される。検出信号出力をデジタルで伝送することで、ノイズの影響及び出力の減衰が防止される。また、膜厚データの管理容易性が得られる。
【０１０８】
前記平面状インダクタ３６を含む高周波インダクタ型センサ３４と該周波数カウンタ４０とを含めて研磨終了時点の予測・検出装置３３が構成されている。高周波インダクタ型センサ３４おける発振回路３５と、その発振（共振）周波数の変化をモニタするための周波数カウンタ４０とを近接して配置することで、該発振回路３５と周波数カウンタ４０間の配線・結線部分で分布定数回路を形成してインダクタンスやキャパシタンスが不要に大きくなるのが防止されて、高周波インダクタ型センサ３４付近にもたらされる導電性膜２８の研磨の進行に伴う磁束の変化を精度よく検出することが可能となる。
【０１０９】
該研磨終了時点の予測・検出装置３３は、平面状インダクタ３６を除いた他の構成部品ないしは回路がＩＣ（集積回路）化されてパッケージ３３ａに内装されている。前記平面状インダクタ３６は、薄い絶縁膜で被覆されてパッケージ３３ａの表面に固定されている。パッケージ化された研磨終了時点の予測・検出装置３３が前記化学機械研磨装置１に組み込まれるとき、前記図３、図４に示したように、平面状インダクタ３６がウェハＷ表面部の導電性膜２８と対峙するように組み込まれる。
【０１１０】
また、発振回路３５を構成している前記集中定数キャパシタ３７はキャパシタンスが可
変となっており、高周波インダクタ型センサ３４は前記発振周波数帯の範囲内で、発振周波数を選択できるようになっている。
【０１１１】
本実施例では研磨中の所定の導電性膜２８が該所定の導電性膜２８の表皮深さδに対応する膜厚になった場合の磁束変化を基に後述する膜厚基準点の検出を行っている。所定の導電性膜２８における表皮深さδは、該所定の導電性膜２８の材質と高周波インダクタ型センサ３４の発振周波数ｆとに依存して式（２）のように決まる。
2008286766.tif 000004
【０１１２】
ω：２πｆ、μ：透磁率、σ：導電率である。
【０１１３】
そして、該表皮深さδが、所定の導電性膜２８の初期膜厚よりも小さく研磨終期において埋め込み部を除いた部分の所定の導電性膜２８の膜厚より大になるように高周波インダクタ型センサ３４の発振周波数ｆが選択されている。研磨除去対象の導電性膜２８の材質がＣｕの場合において、前記発振周波数帯は、２０ＭＨｚ以上が選択される。
【０１１４】
ここで、前記「表皮深さに対応する膜厚」及び「表皮効果によって生じる磁束変化」について、図７の（ａ）〜（ｄ）を用いて説明する。図７はコイルから発生した磁場が導体膜上でどのような向き（（ａ）〜（ｄ）各図中下方の矢印→）に配列しているかを電磁シミュレーションした結果を示す図であり、同図（ａ）はセンサからの発振周波数が１ＭＨｚで導体膜の膜厚が０．２μｍの場合、同図（ｂ）はセンサからの発振周波数が１ＭＨｚで導体膜の膜厚が１μｍの場合、同図（ｃ）はセンサからの発振周波数が４０ＭＨｚで導体膜の膜厚が０．２μｍの場合、同図（ｄ）はセンサからの発振周波数が４０ＭＨｚで導体膜の膜厚が１μｍの場合である。
【０１１５】
電磁シミュレーションの設定は、磁場を形成するインダクタは指向性を持たない平面状インダクタとした。前記「表皮深さに対応する膜厚」とは、「表皮効果によって磁束変化が生じる膜厚」のことである。センサの発振周波数が１ＭＨｚではコイルの下側に存在する導体膜上の磁束は縦方向を向いている。この周波数では、膜厚が１μｍ及び０．２μｍであっても、導体膜内を磁束が貫通している（図７（ａ）、（ｂ））。こうした導体膜内を磁束が貫通する場合は、従来例に示されているように、導体膜内部に発生する渦電流は、膜厚減少に伴って減少する。よって、１ＭＨｚの場合、１μｍ以下の膜厚では、単調な挙動であるため、表皮効果は現れず、「表皮深さに対応する膜厚」も少なくとも１μｍよりも厚い膜厚と考えられる。
【０１１６】
これに対し、センサの発振周波数が４０ＭＨｚでは、明らかに導体表面での磁束向きが水平であり、膜厚が１μｍでは、殆ど導体内部に入り込んでいない（図７（ｄ））。明らかに、先の発振周波数が１ＭＨｚで膜厚が１μｍの場合（図７（ｂ））と比較すると、導体膜に入り込む磁束の向きが異なることが分かる。
【０１１７】
しかし、発振周波数が４０ＭＨｚで導体膜が０．２μｍまで薄くなると（図７（ｃ））、一部の磁束のみが導体膜内部方向へ向いている。これは導体膜がＣｕでも、ある薄さになると一部の磁束が導体膜内を貫通することを示している。
【０１１８】
この４０ＭＨｚの交番変化する磁束の場合、表皮効果に対応して、導体膜内の磁束の貫通状態が変化する。貫通磁束が徐々に増加する影響で、周波数は約７００Å前後まで急激
に上昇する。なお、膜厚が１μｍ以上では磁束は殆ど貫通していない。よって、この場合、「表皮深さに対応した膜厚」は、磁束が貫通するか・しないかの境界の膜厚とすると、約１μｍ程度ということができる。このことからも、発振周波数を４０ＭＨｚと高くし、平面状インダクタを使用すると、１μｍ厚みのＣｕ導体膜内に磁束は殆ど入り込まず、これは表皮効果によるものである。
【０１１９】
Ｃｕ導体膜で発振周波数が４０ＭＨｚの場合、Ｃｕの導電率を５８×１０６Ｓ／ｍとすると、表皮深さδは９．３４μｍになる。計算上は、膜厚が１μｍだと磁束は導体膜内に十分入り込む計算になるが、平面状インダクタを使用しており、磁束に指向性がないことから、実際は発振周波数が４０ＭＨｚの場合、膜厚が１μｍでも表皮効果によって磁場は導体膜内に侵入しない。導体膜が薄くなるにつれて一部の磁束が導体膜内に入り込み、わずかに渦電流が発生する。このことより、渦電流を積極的に利用して膜厚測定するのではなく、終点付近の薄い膜厚になったときに、表皮効果により、わずかに漏洩・貫通する磁束を利用して、導体膜内に誘起される相互インダクタンスの変曲点（極大点）を利用して該導体膜の終点付近の膜厚状態をモニタすることが可能となる。
【０１２０】
次に、上述のように構成された研磨終了時点の予測・検出装置が組み込まれた化学機械研磨装置の研磨作用及び研磨終了時点の予測・検出方法を、図８、図９（ａ）〜（ｅ）及び該図９の比較例としての図１０（ａ）〜（ｅ）を用いて説明する。図８は高周波インダクタ型センサにおける電磁結合で発生する磁場によるインダクタンスの変化作用を説明するための図、図９は導電性膜の研磨削除に伴う磁束及び渦電流の変化例及び膜厚基準点の検出作用を説明するための組図であり、（ａ）〜（ｄ）は導電性膜の研磨削除に伴う磁束及び渦電流の変化例を示す図、（ｅ）は導電性膜の膜厚変化に対する共振周波数の変化例を示す特性図である。図９（ａ）〜（ｄ）では、平面状インダクタ３６が、図を見やすくするため、スパイラル形に表示されている。
【０１２１】
まず、化学機械研磨装置１における研磨ヘッド３を図示しない移動機構により所定箇所に待機中の導電性膜２８が非研磨のウェハＷ上に載置する。そして、該研磨ヘッド３のバキュームライン２４を作動させ、バキューム口１９ａ及び孔２２（バキューム孔）を介して弾性シート１１下面のエアー室２９を真空にし、これにより前記導電性膜２８が非研磨のウェハＷを吸着保持し、そして、前記移動機構により、該導電性膜２８が非研磨のウェハＷを吸着保持した研磨ヘッド３をプラテン２上に運び、該ウェハＷを、導電性膜２８が研磨パッド６に対接するようにプラテン２上に載置する。
【０１２２】
前記バキュームライン２４はウェハＷ上部の導電性膜２８の研磨作業が終了したとき、再び、該バキュームライン２４の作動により前記ウェハＷを該研磨ヘッド３によって吸着保持し、図示しない洗浄装置へ搬送するときにも用いられる。
【０１２３】
次いで、前記バキュームライン２４の作動を解除し、図示しないポンプからエアバック２５にエアーを供給して該エアバック２５を膨らませる。これと同時にキャリア８に設けたエアー吹出し口１９からエアー室２９にエアーを供給する。これにより、エアー室２９の内圧が高くなる。
【０１２４】
前記エアバック２５の膨らみによって、前記ウェハＷ上部の導電性膜２８とリテーナリング９が所定の圧力で研磨パッド６に押し付けられる。この状態でプラテン２を図１の矢印Ａ方向に回転させるとともに研磨ヘッド３を図１の矢印Ｂ方向に回転させ、回転する研磨パッド６上に図示しないノズルからスラリーを供給してウェハＷ上部の所定の導電性膜２８を研磨する。
【０１２５】
そして、次のように、高周波インダクタ型センサ３４における平面インダクタ３６で形
成される磁束により研磨に伴う所定の導電性膜２８の膜厚変化がモニタされて膜厚基準点が検出される。
【０１２６】
平面インダクタ３６が発振回路３５から発振される高周波で駆動され、該平面インダクタ３６からその高周波の周期に対応して時間的に変化する磁束φが発生する。研磨初期において所定の導電性膜２８に誘起される磁束φは、前記表皮深さδに対応する膜厚の領域のみを膜面に沿ってほぼ平行に通過し、所定の導電性膜２８における表皮深さδに対応する膜厚を超えた領域への磁束φの侵入は回避される（図９（ａ））。また、高周波インダクタ型センサ３４から発振される共振周波数も所定の導電性膜２８の膜厚変化に関係なく一定に保持される（図９（ｅ）のａ領域）。
【０１２７】
研磨が進行して所定の導電性膜２８が前記表皮深さδに対応する膜厚と同等もしくはその付近の膜厚になると、一部の磁束φが所定の導電性膜２８を貫通して漏洩磁束φＬが生じ始める。所定の導電性膜２８を貫通しない磁束φは、そのまま膜面に沿ってほぼ平行に通過する。そして、所定の導電性膜２８中に貫通した漏洩磁束φＬ数に比例して渦電流Ｉｅが発生する（図９（ｂ））。
【０１２８】
さらに研磨が進行すると、漏洩磁束φＬが増えて渦電流Ｉｅが導電性膜２８の膜面に沿った広い領域に発生する（図９（ｃ））。この広い領域に発生した渦電流Ｉｅが、図８に示すように、さらに磁場Ｍを作り、その磁場Ｍが元の平面状インダクタ３６から発生した磁束φＬを打ち消すように作用する。結果的に導電性膜２８が形成した磁場Ｍによって、相互インダクタンスＬｍが上昇し、元の平面状インダクタ３６の見かけ上のインダクタンスＬが低下する。その結果、高周波インダクタ型センサ３４から発振される発振周波数ｆは、式（３）のように増大する。
2008286766.tif 000005
【０１２９】
したがって、相互インダクタンスの発生により、センサ回路系のインダクタンスが等価的に減少して高周波インダクタ型センサ３４から発振される共振周波数が上昇する（図９（ｅ）のｂ、ｃの領域）。
【０１３０】
さらに研磨の進行により漏洩磁束φＬは増えて飽和する。しかし渦電流Ｉｅは、所定の導電性膜２８の膜厚体積の減少に伴い急速に減少する（図９（ｄ））。この渦電流Ｉｅの急速な減少により前記相互インダクタンスも急速に減少する。この相互インダクタンスの急速な減少は、前記式（３）におけるインダクタンスの減少分Ｌｍの低下につながり、結果としてセンサ回路系のインダクタンスが等価的に増加し、高周波インダクタ型センサ３４から発振される共振周波数が急速に低下する（図９（ｅ）のｄ領域）。
【０１３１】
このように、研磨の進行により所定の導電性膜２８が表皮深さδに対応する膜厚と同等もしくはその付近の膜厚になった以降において、渦電流Ｉｅが発生しその後の急速な減少によりセンサ回路系のインダクタンスが一旦減少してその後増加に転じる。この挙動により高周波インダクタ型センサ３４から発振される共振周波数の波形にピーク（変曲点）が発生する。このピークを基に研磨終了点手前の膜厚基準点Ｐが検出され、該膜厚基準点Ｐから研磨終了時点が予測される。所定の導電性膜２８がＣｕの場合、膜厚基準点Ｐが検出された時点の残膜量は、ほぼ１０００Å程度であり、該残膜量に対し仕上げ研磨等が行われて研磨を終了する。
【０１３２】
該仕上げ研磨としては、例えば膜厚基準点Ｐから、該膜厚基準点Ｐにおける残膜量である表皮深さに対応した膜厚を所要の研磨レートで予め設定した研磨時間分研磨した後に研磨終了とする。又は、研磨初期から膜厚基準点Ｐが検出されるまでの時間と、該膜厚基準点Ｐに達するまでの研磨量から、その間における研磨レートを算出し、膜厚基準点Ｐにおける残膜量である表皮深さに対応した膜厚を前記研磨レートで除することで膜厚基準点Ｐ検出後の所要研磨時間を算出する。そして、膜厚基準点Ｐの検出後に、前記算出された研磨時間分だけ研磨することで研磨を終了する。
【０１３３】
次いで、図１０（ａ）〜（ｅ）の比較例を説明する。該比較例では、表皮深さδに対応する膜厚が、導電性膜２８の初期膜厚よりも大になるような周波数が適用されている。このような周波数が適用されることで、研磨初期から研磨終期までの膜厚変化のモニタの間、導電性膜２８に誘起される磁束φは全て該導電性膜２８を貫通して絶えず漏洩磁束φＬが発生している。したがって、膜厚変化のモニタの間、該漏洩磁束φＬ数に比例した渦電流Ｉｅが発生する（図１０の（ａ）〜（ｄ））。このため、この渦電流Ｉｅにより導電性膜２８と前記平面インダクタとの間に大きな相互インダクタンスが発生し、この相互インダクタンスによるインダクタンスの減少分Ｌｍにより、センサから発振される発振周波数ｆは、研磨初期から前記式（３）のようになる。
【０１３４】
そして、研磨の進行による膜厚の減少にしたがって渦電流Ｉｅは急激に減少し（図１０の（ｂ）から（ｄ））、これに伴って相互インダクタンスが減少して前記式（３）中のインダクタンスの減少分Ｌｍも減少する。この結果、センサ回路系のインダクタンスが等価的に増加してセンサから発振される共振周波数が単調減少する（図１０の（ｅ））。
【０１３５】
このように、比較例では、共振周波数は単調減少カーブを描くため、研磨初期からの膜厚減少量を見積もることは可能だが、研磨終了時点もしくは研磨終了点手前の状態を厳密に判別することはできない。例えば、微妙な設定により浮遊容量Ｃが変化したとき、全体的な図１０（ｅ）の共振周波数は、波形全体にわたって上下にシフトする。このため、仮にある設定の周波数になったときに研磨終了点とする設定をしていても、全体的に共振周波数がシフトすれば、閾値は設定できない。また、初期膜厚からの除去量の状態を渦電流変化でリアルタイムにモニタしたとしても、初期膜厚がばらついている場合、研磨終了点となる状態の膜厚もばらつくことになる。波形の特徴がないため、この場合も上記と同様に閾値は設定できない。
【０１３６】
図１１の（ａ）〜（ｄ）は、研磨対象となる導電性膜が材質及び導電率の点で異なっている２種のウェハＷａ、Ｗｂについて、膜厚基準点Ｐとなるピークを評価した結果を示している。同図（ａ）はＣｕ膜付きウェハＷａ、（ｂ）はＣｕ膜の膜厚に対する共振周波数の変化特性、（ｃ）はタングステン（Ｗ）膜付きウェハＷｂ、（ｄ）はタングステン（Ｗ）膜の膜厚に対する共振周波数の変化特性をそれぞれ示す図である。図１１の（ｂ）、（ｄ）における各縦軸のセンサ出力は共振周波数に対応する。
【０１３７】
Ｃｕ膜及びタングステン（Ｗ）膜のいずれも研磨の進行とともに一旦は共振周波数は増大し、その後、急激に減少してピーク（変曲点）が発生する。このピーク（変曲点）を基にそれぞれ膜厚基準点Ｐが検出される。この挙動は、図１１（ｄ）に示すタングステン（Ｗ）膜の場合に比べて、明らかに図１１（ｂ）に示す導電率の大きいＣｕ膜の方が顕著である。
【０１３８】
図１２の（ａ）、（ｂ）は、研磨対象の導電性膜がＣｕ膜の場合について膜厚と共振周波数との関係を示す図であり、（ａ）は研磨の進行に伴う膜厚と共振周波数との関係を示す図、（ｂ）は静止状態における膜厚と共振周波数との関係を示す図である。図１２の（ａ）、（ｂ）における各縦軸のカウント値は共振周波数に対応する。
【０１３９】
図１２（ａ）において、Ｃｕ膜の初期膜厚は、ほぼ１．５μｍ（１５０００Å）である。Ｃｕ膜は、研磨の進行に伴って共振周波数は膜厚が約１μｍ（１００００Å）付近から徐々に上昇し、７００Å付近で最大値を取って膜厚基準点Ｐが検出される。共振周波数は最大値を取った後、急激に低下する。このように、Ｃｕ膜は、膜厚基準点Ｐが検出されたときの残り膜厚が精度よく検知される。
【０１４０】
図１２（ｂ）において、静止状態のＣｕ膜の各膜厚に対して測定した共振周波数は、膜厚が７１０Åで最大値を示している。したがって、静止状態で共振周波数が最大になるＣｕ膜の膜厚と、上記の研磨の進行中において共振周波数が最大となるＣｕ膜の膜厚とは、ほぼ一致している。
【０１４１】
なお、本実施例は、前記共振周波数の他に相互インダクタンス、渦電流Ｉｅ、漏洩磁束φＬの変化のうちの少なくともいずれかの変化を基に膜厚基準点Ｐを検出することができる。相互インダクタンスの変化は前記式（３）を利用して高周波インダクタ型センサ３４の発振周波数の変化から求めることができ、渦電流Ｉｅは前記相互インダクタンスと比例関係にあることから該渦電流Ｉｅの変化は前記相互インダクタンスの変化を用いて求めることができ、また漏洩磁束φＬは渦電流Ｉｅと比例関係にあることから該漏洩磁束φＬの変化は前記渦電流Ｉｅの変化を用いて求めることができる。
【０１４２】
上述したように、本実施例に係る研磨終了時点の予測・検出方法とその装置においては、研磨の進行により所定の導電性膜２８が表皮深さと同等もしくはその付近の研磨終了点手前の膜厚になってから膜厚基準点Ｐ検出の基になる漏洩磁束φＬが生じることで、該漏洩磁束φＬで発生する渦電流Ｉｅによるジュール熱損を極小に抑えることができる。
【０１４３】
研磨の進行により所定の導電性膜２８が表皮深さδに対応する膜厚と同等もしくはその付近の膜厚になった以降における渦電流Ｉｅ、相互インダクタンス、又は共振周波数の各変化中には顕著なピークが生じることから、この顕著なピークを基に研磨終了点手前の膜厚基準点Ｐを的確に検出することができる。したがって、該膜厚基準点Ｐから研磨終了時点を精度よく予測・検出することができる。
【０１４４】
高周波インダクタ型センサ３４からの共振周波数の伝送方法を周波数カウンタ４０を用いたデジタル出力としたことで、ノイズの影響及び共振周波数出力の減衰が防止されて、膜厚基準点Ｐを確実に検出することができる。
【０１４５】
高周波インダクタ型センサ３４を構成している集中定数キャパシタ３７をキャパシタンス可変としたことで、異なる膜種の導電性膜２８に対し、表皮深さδに対応する膜厚が適切な値になるように発振周波数を容易に選択することができる。
【０１４６】
高周波インダクタ型センサ３４の主構成要素である平面インダクタ３６は、ノイズの発生及び電力消費は殆どなく、さらには比較的安価で済むことからコスト低減を図ることができる。
【実施例２】
【０１４７】
以下、本発明の実施例２に係るリアルタイム膜厚モニタ方法とその装置を説明する。本実施例では、前記図５の（ａ）、（ｂ）、（ｃ）に示した研磨終了時点の予測・検出装置３３がリアルタイム膜厚モニタ装置として機能する。そして該リアルタイム膜厚モニタ装置３３が前記図３及び図４に示したように、プラテン２もしくは研磨ヘッド３に組み込まれている。
【０１４８】
該リアルタイム膜厚モニタ装置３３によるリアルタイム膜厚モニタ方法を説明する。前記実施例１と同様の方法により、図９（ｅ）に示す研磨終了点手前の膜厚基準点Ｐが検出される。周波数カウンタ４０からの膜厚基準点Ｐ出力が図示しないＣＰＵ等に入力され、該膜厚基準点Ｐを基に表皮深さδに対応する膜厚とほぼ同等である除去すべき残膜量、並びに既に研磨除去された膜厚量及びその所要時間から研磨レート等の各研磨データがその場で算出され、所定の導電性膜２８が適正に除去されているかがリアルタイムで評価される。
【０１４９】
上述したように、本実施例に係るリアルタイム膜厚モニタ方法とその装置においては、研磨終了点手前の膜厚基準点Ｐの検出後、該膜厚基準点Ｐを基に除去すべき残膜量及び研磨レート等の各研磨データをその場で精度よく算出することができて、所定の導電性膜２８が適正に除去されているかを正確に評価することができる。またこれとともに漏洩磁束φＬで発生する渦電流Ｉｅによるジュール熱損を極小に抑えることができる。
【０１５０】
なお、本発明は、本発明の精神を逸脱しない限り種々の改変をなすことができ、そして、本発明が該改変されたものにも及ぶことは当然である。
【図面の簡単な説明】
【０１５１】
【図１】本発明の実施例に係る研磨終了時点の予測・検出装置が組み込まれた化学機械研磨装置の斜視図。
【図２】図１の化学機械研磨装置における研磨ヘッドの拡大縦断面図。
【図３】本発明の実施例に係る研磨終了時点の予測・検出装置がプラテンに組み込まれた状態を説明するための一部破断して示す概略側面図。
【図４】本発明の実施例に係る研磨終了時点の予測・検出装置が研磨ヘッドに組み込まれた状態を説明するための一部破断して示す概略側面図。
【図５】本発明の実施例に係る研磨終了時点の予測・検出装置の構成例を示す示す図であり、（ａ）はブロック図、（ｂ）は平面状インダクタの他の構成例を示す図、（ｃ）は図（ｂ）の平面状インダクタの断面図。
【図６】図５の研磨終了時点の予測・検出装置における発振回路の基本的な構成例を示す図であり、（ａ）は構成図、（ｂ）は図（ａ）の等価回路。
【図７】本発明の実施例において、コイルから発生した磁場が導体膜上でどのような向きに配列しているかを電磁シミュレーションした結果を示す図であり、（ａ）はセンサからの発振周波数が１ＭＨｚで導体膜の膜厚が０．２μｍの場合、（ｂ）はセンサからの発振周波数が１ＭＨｚで導体膜の膜厚が１μｍの場合、  （ｃ）はセンサからの発振周波数が４０ＭＨｚで導体膜の膜厚が０．２μｍの場合、（ｄ）はセンサからの発振周波数が４０ＭＨｚで導体膜の膜厚が１μｍの場合。
【図８】本発明の実施例に係る高周波インダクタ型センサにおける電磁結合で発生する磁場によるインダクタンスの変化作用を説明するための構成図。
【図９】図１の化学機械研磨装置による導電性膜の研磨削除に伴う磁束等の変化例及び膜厚基準点の検出作用を説明するための組図であり、（ａ）〜（ｄ）は導電性膜の研磨削除に伴う磁束等の変化例を示す図、（ｅ）は導電性膜の膜厚変化に対する共振周波数の変化例を示す特性図。
【図１０】図９の比較例としての組図であり、（ａ）〜（ｄ）は導電性膜の研磨削除に伴う磁束及び渦電流の変化例を示す図、（ｅ）は導電性膜の膜厚変化に対する共振周波数の変化例を示す特性図。
【図１１】本発明の実施例において、研磨対象となる導電性膜が材質及び導電率の点で異なっているＣｕ膜とタングステン（Ｗ）膜について膜厚基準点となるピークを評価した結果を示す図であり、（ａ）はＣｕ膜付きウェハを示す図、（ｂ）はＣｕ膜の膜厚に対する共振周波数の変化特性例を示す図、（ｃ）はタングステン（Ｗ）膜付きウェハを示す図、（ｄ）はタングステン（Ｗ）膜の膜厚に対する共振周波数の変化特性例を示す図。
【図１２】本発明の実施例において、研磨対象の導電性膜がＣｕ膜の場合について膜厚と共振周波数との関係を示す図であり、（ａ）は研磨の進行に伴う膜厚と共振周波数との関係例を示す図、（ｂ）は静止状態における膜厚と共振周波数との関係例を示す図。
【符号の説明】
【０１５２】
１    化学機械研磨装置
２    プラテン
３    研磨ヘッド
４    回転軸
５    モータ
６    研磨パッド
７    ヘッド本体
８    キャリア
９    リテーナリング
１０    リテーナリング押圧手段
１１    弾性シート
１２    回転軸
１３    ドライプレート
１４    ピン
１５    作動トランス
１６    キャリア押圧手段
１７    エアーフロートライン
１９    エアー吹出し口
２０    エアーフィルタ
２１    給気ポンプ
２２    孔
２３    真空ポンプ
２４    バキュームライン
２５    エアバック
２７    リテーナリングホルダ
２８    導電性膜
２９    エアー室
３０    取付部材
３１    スナップリング
３２    スリップリング
３３    研磨終了時点の予測・検出装置（リアルタイム膜厚モニタ装置）
３４    高周波インダクタ型センサ
３５    発振回路
３６    平面状インダクタ
３６ａ  絶縁性の基板
３７    集中定数キャパシタ
３８    増幅器
３９    フィードバック・ネットワーク
４０    周波数カウンタ
４１    平面状インダクタ
４１ａ  絶縁性の基板
Ｐ    膜厚基準点
Ｗ    ウェハ
【図１】
2008286766.tif 000006
【図２】
2008286766.tif 000007
【図３】
2008286766.tif 000008
【図４】
2008286766.tif 000009
【図５】
2008286766.tif 000010
【図６】
2008286766.tif 000011
【図７】
2008286766.tif 000012
【図８】
2008286766.tif 000013
【図９】
2008286766.tif 000014
【図１０】
2008286766.tif 000015
【図１１】
2008286766.tif 000016
【図１２】
2008286766.tif 000017
【手続補正書】
【提出日】平成20年1月11日(2008.1.11)
【手続補正１】
【補正対象書類名】明細書
【補正対象項目名】００１６
【補正方法】変更
【補正の内容】
【００１６】
このピークは、表皮深さに対応した膜厚で現れるため、先に述べたような誘起された渦電流量が全体的にシフトすることによる閾値の設定が変動するといった問題はなく、絶えず、残りの膜厚に対応した位置にピークが出現する。特に、導電性膜が、例えば、Ｃｕの場合、Ｃｕの残り膜が７１０Åの付近にピークが出現する。また、Ｗ膜の場合は、Ｗの残り膜がもう少し厚い部分２５００Åにピークが出現する。この膜厚は、実際の表皮深さとは異なるが、表皮深さに対応した数値になっている。表皮深さδは、電磁波の強度が１／ｅの大きさになる深さを便宜的に示した指標であるが、このピーク位置は、材料の導電率、透磁率、印加する周波数等によって決定されることからも、表皮効果によってもたらされている。本発明は、この材料の表皮効果によって現れる特異な現象を巧みに利用して、達成した技術である。特に、配線材料のＣＭＰにおいて配線材料は高導電率を有するため、ピーク位置は比較的終点付近（７１０Å）で鋭いピーク（極大点）となって現れる。そのため、様々な外乱に対しても揺らぐことなく、ロバストな終点検出・終点予測が可能になる。
尚、本発明の特許請求の範囲記載中、「表皮効果による前記磁束変化」「表皮効果によって生じる前記磁束変化」「表皮効果に伴う……変化」「表皮効果に対応する膜厚になった場合の……変化」は本願発明特有の表皮効果によって得られる変化のすべてを指す。即ち、本発明の場合は、
（１）膜厚減少に伴って渦電流量が上昇する変化。
（２）膜厚減少に伴って渦電流量が上昇後、下降に転じるため、ピーク(極大点)が生じる変化。
である。
そこで、本発明の前記膜厚基準点は前記ピーク(極大点)に求められることは当然であるが、該極大点近傍においても求めることができる。即ち、該ピークに達するまでの前記所定の上昇率を得た時点を膜厚基準点とみなして検出することが可能となる。例えば、図１２(ｂ）に示すように、Ｃｕ膜厚が１６５０Åや１１６０Åでも、カウント値（共振周波数）の上昇率（微分係数）が所定の値になった時点を、予め、登録しておけば、その上昇率になった時点を膜厚基準点として設定することができる。
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
導電性膜を研磨して、所定の導電性膜が適正に除去されたときの研磨終了時点を予測して検出する研磨終了時点の予測・検出方法において、
前記所定の導電性膜に高周波インダクタ型センサにおけるインダクタを近接させ、該インダクタで形成される磁束により前記所定の導電性膜に誘起される渦電流の変化をモニタする方法であって、研磨中、研磨除去による前記導電性膜の膜厚減少過程において、前記所定の導電性膜の材質を一因子として決まる表皮効果により、前記導電性膜を貫通する磁束が増大して導電性膜に誘起される渦電流が増加するステップと、その後、渦電流を生じうる実質的な導電性膜厚の減少により、誘起される渦電流が減少へ転じるステップを有し、該転じるステップの変化点を基に膜厚基準点を検出し、該膜厚基準点から研磨終了時点を予測することを特徴とする研磨終了時点の予測・検出方法。
【請求項２】
上記導電性膜に近接する高周波インダクタ型センサは、二次元平面インダクタであることを特徴とする請求項１記載の研磨終了時点の予測・検出方法。
【請求項３】
上記導電性膜に近接する高周波インダクタ型センサは、絶縁体で形成された基板の表面に導電性膜を付けた構成とすることを特徴とする請求項１又は２記載の研磨終了時点の予測・検出方法。
【請求項４】
上記所定の導電性膜の表皮効果に基づいて誘起される渦電流の変化のモニタは、該所定の導電性膜中の渦電流の計測、該所定の導電性膜が渦電流を生じることにより発生する相互インダクタンスの測定、該所定の導電性膜の相互インダクタンスによる上記高周波インダクタ型センサにおけるセンサ回路系のインダクタンス変化の測定、又は該センサ回路系のインダクタンス変化を前記高周波インダクタ型センサが発振する共振周波数の変化での測定の少なくともいずれかであることを特徴とする請求項１，２又は３記載の研磨終了時点の予測・検出方法。
【請求項５】
上記高周波インダクタ型センサを発振させる発振器とその発振（共振）周波数の変化をモニタするための周波数カウンタが、前記高周波インダクタ型センサに近接して配置されていることを特徴とする請求項４記載の研磨終了時点の予測・検出方法。
【請求項６】
上記所定の導電性膜の表皮効果に基づいて誘起される磁束変化、渦電流の変化、相互インダクタンスの変化及び共振周波数の変化は、膜厚減少に伴って貫通磁束が増加することによる変化と、その後の膜厚減少に伴って渦電流形成領域が実質的に減少することによる変化の二つによって形成される変化であることを特徴とする請求項４又は５記載の研磨終了時点の予測・検出方法。
【請求項７】
導電性膜を研磨して、所定の導電性膜が適正に除去されたときの研磨終了時点を予測して検出する研磨終了時点の予測・検出方法であって、
前記所定の導電性膜に高周波インダクタ型センサにおけるインダクタを近接させ、研磨過程による膜厚減少に伴って、研磨対象の導電性膜を貫通する磁束が増加することにより導電性膜に誘起される相互インダクタンスが上昇するような、インダクタ形状と周波数帯域を選択し、前記インダクタで形成される磁束により前記所定の導電性膜に誘起される渦電流の変化をモニタし、前記表皮効果によって該導電性膜に誘起される渦電流量が増加から減少に転じる変化を基に、膜厚基準点を検出し、該膜厚基準点から研磨終了時点を予測することを特徴とする研磨終了時点の予測・検出方法。
【請求項８】
平面インダクタとキャパシタからなるセンサ回路系を構成する発振回路を備えた高周波インダクタ型センサを有し、導電性膜を研磨して、所定の導電性膜が適正に除去されたときの研磨終了時点を予測して検出する研磨終了時点の予測・検出装置であって、
請求項１，２，３，４，５，６，又は７記載の研磨終了時点の予測・検出方法を実行することを特徴とする研磨終了時点の予測・検出装置。
【手続補正３】
【補正対象書類名】明細書
【補正対象項目名】０００１
【補正方法】変更
【補正の内容】
【０００１】
本発明は、研磨終了時点の予測・検出方法とその装置に関するものであり、特に、化学機械研磨加工（ＣＭＰ：Ｃｈｅｍｉｃａｌ  Ｍｅｃｈａｎｉｃａｌ  Ｐｏｌｉｓｈｉｎｇ）等において渦電流によるジュール熱損を極小に抑えた上で、研磨終了時点を精度よく予測・検出し、また所定の導電性膜が適正に除去されているかをリアルタイムで正確に評価することが可能な研磨終了時点の予測・検出方法とその装置に関するものである。
【手続補正４】
【補正対象書類名】明細書
【補正対象項目名】００１４
【補正方法】変更
【補正の内容】
【００１４】
本発明は上記目的を達成するために提案されたものであり、請求項１記載の発明は、導電性膜を研磨して、所定の導電性膜が適正に除去されたときの研磨終了時点を予測して検出する研磨終了時点の予測・検出方法において、前記所定の導電性膜に高周波インダクタ型センサにおけるインダクタを近接させ、該インダクタで形成される磁束により前記所定の導電性膜に誘起される渦電流の変化をモニタする方法であって、研磨中、研磨除去による前記導電性膜の膜厚減少過程において、前記所定の導電性膜の材質を一因子として決まる表皮効果により、前記導電性膜を貫通する磁束が増大して導電性膜に誘起される渦電流が増加するステップと、その後、渦電流を生じうる実質的な導電性膜厚の減少により、誘起される渦電流が減少へ転じるステップを有し、該転じるステップの変化点を基に膜厚基準点を検出し、該膜厚基準点から研磨終了時点を予測する研磨終了時点の予測・検出方法を提供する。
【手続補正５】
【補正対象書類名】明細書
【補正対象項目名】００２２
【補正方法】変更
【補正の内容】
【００２２】
請求項４記載の発明は、上記所定の導電性膜の表皮効果に基づいて誘起される渦電流の変化のモニタは、該所定の導電性膜中の渦電流の計測、該所定の導電性膜が渦電流を生じることにより発生する相互インダクタンスの測定、該所定の導電性膜の相互インダクタンスによる上記高周波インダクタ型センサにおけるセンサ回路系のインダクタンス変化の測定、又は該センサ回路系のインダクタンス変化を前記高周波インダクタ型センサが発振する共振周波数の変化での測定の少なくともいずれかである研磨終了時点の予測・検出方法を提供する。
【手続補正６】
【補正対象書類名】明細書
【補正対象項目名】００２３
【補正方法】変更
【補正の内容】
【００２３】
この構成によれば、所定の導電性膜の表皮効果に基づいて誘起される渦電流の変化のモニタは、具体的には、それぞれ該磁束変化に伴う渦電流、相互インダクタンス、センサ回路系のインダクタンス、又は高周波インダクタ型センサが発振する共振周波数の少なくともいずれかの変化を測定することで、研磨の進行に伴って所定の導電性膜に誘起される渦電流量が増加から減少に転じる変化が容易にモニタされて研磨終了点手前の膜厚基準点が明確に検出される。
【手続補正７】
【補正対象書類名】明細書
【補正対象項目名】００２６
【補正方法】変更
【補正の内容】
【００２６】
請求項６記載の発明は、上記所定の導電性膜の表皮効果に基づいて誘起される磁束変化、渦電流の変化、相互インダクタンスの変化及び共振周波数の変化は、膜厚減少に伴って貫通磁束が増加することによる変化と、その後の膜厚減少に伴って渦電流形成領域が実質的に減少することによる変化の二つによって形成される変化である研磨終了時点の予測・検出方法を提供する。
【手続補正８】
【補正対象書類名】明細書
【補正対象項目名】００２８
【補正方法】変更
【補正の内容】
【００２８】
請求項７記載の発明は、導電性膜を研磨して、所定の導電性膜が適正に除去されたときの研磨終了時点を予測して検出する研磨終了時点の予測・検出方法であって、前記所定の導電性膜に高周波インダクタ型センサにおけるインダクタを近接させ、研磨過程による膜厚減少に伴って、研磨対象の導電性膜を貫通する磁束が増加することにより導電性膜に誘起される相互インダクタンスが上昇するような、インダクタ形状と周波数帯域を選択し、前記インダクタで形成される磁束により前記所定の導電性膜に誘起される渦電流の変化をモニタし、前記表皮効果によって該導電性膜に誘起される渦電流量が増加から減少に転じる変化を基に、膜厚基準点を検出し、該膜厚基準点から研磨終了時点を予測する研磨終了時点の予測・検出方法を提供する。
【手続補正９】
【補正対象書類名】明細書
【補正対象項目名】００２９
【補正方法】変更
【補正の内容】
【００２９】
この構成によれば、所定の導電性膜における表皮深さは、該所定の導電性膜の材質と高周波インダクタ型センサの発振周波数とに依存して決まる。そして、該表皮深さが、所定の導電性膜の初期膜厚よりも小さく研磨終期において該所定の導電性膜の膜厚より大になるように前記発振周波数を選択し、また膜厚減少に伴って貫通磁束が増加するようなインダクタ形状とすることで、研磨初期において所定の導電性膜に誘起される磁束は前記表皮深さの領域を膜面に沿ってほぼ平行に通過し、研磨の進行により所定の導電性膜が表皮深さに対応した膜厚以下になると、研磨対象の導電性膜を貫通する貫通磁束が発生し、該貫通磁束の増大とともに渦電流及び相互インダクタンスが増大する。その後さらなる研磨の進行による膜厚の減少に伴って渦電流形成領域が実質的に減少し、渦電流及び相互インダクタンスは急速に減少する。この表皮効果によって所定の導電性膜に誘起される渦電流量が増加から減少に転じる変化を基に、膜厚基準点が検出される。
【手続補正１０】
【補正対象書類名】明細書
【補正対象項目名】００３０
【補正方法】変更
【補正の内容】
【００３０】
請求項８記載の発明は、平面インダクタとキャパシタからなるセンサ回路系を構成する発振回路を備えた高周波インダクタ型センサを有し、導電性膜を研磨して、所定の導電性膜が適正に除去されたときの研磨終了時点を予測して検出する研磨終了時点の予測・検出装置であって、請求項１，２，３，４，５，６，又は７記載の研磨終了時点の予測・検出方法を実行する研磨終了時点の予測・検出装置を提供する。
【手続補正１１】
【補正対象書類名】明細書
【補正対象項目名】００３１
【補正方法】変更
【補正の内容】
【００３１】
この構成によれば、平面インダクタとキャパシタからなるセンサ回路系を構成する発振回路を備えた高周波インダクタ型センサを有する研磨終了時点の予測・検出装置は、所定の導電性膜における表皮深さが、該所定の導電性膜の初期膜厚よりも小さく研磨終期において該所定の導電性膜の膜厚より大になるように前記高周波インダクタ型センサの発振周波数を設定する。これにより、研磨初期において前記平面インダクタで形成される磁束により前記所定の導電性膜に誘起される磁束は前記表皮深さの領域を膜面に沿ってほぼ平行に通過し、研磨の進行にしたがって少なくとも一部の磁束が前記所定の導電性膜を貫通して漏洩磁束が生じ始める。そして、研磨の進行中に該漏洩磁束の変化、漏洩磁束の変化で生じる渦電流の変化、該渦電流の変化により前記平面インダクタに発生する相互インダクタンスの変化、又は該相互インダクタンスの変化に基づく前記センサ回路系のインダクタンスの変化による高周波インダクタ型センサから発振される共振周波数の変化のうちの少なくとも渦電流の変化をモニタし、研磨の進行により所定の導電性膜が前記表皮深さに対応した膜厚になった以降における前記各変化のうちの少なくとも渦電流の変化を基に研磨終了点手前の膜厚基準点を検出し、該膜厚基準点から研磨終了時点を予測する。
【手続補正１２】
【補正対象書類名】明細書
【補正対象項目名】００３２
【補正方法】削除
【補正の内容】
【手続補正１３】
【補正対象書類名】明細書
【補正対象項目名】００３３
【補正方法】削除
【補正の内容】
【手続補正１４】
【補正対象書類名】明細書
【補正対象項目名】００３４
【補正方法】削除
【補正の内容】
【手続補正１５】
【補正対象書類名】明細書
【補正対象項目名】００３５
【補正方法】削除
【補正の内容】
【手続補正１６】
【補正対象書類名】明細書
【補正対象項目名】００３６
【補正方法】削除
【補正の内容】
【手続補正１７】
【補正対象書類名】明細書
【補正対象項目名】００３７
【補正方法】削除
【補正の内容】
【手続補正１８】
【補正対象書類名】明細書
【補正対象項目名】００３８
【補正方法】削除
【補正の内容】
【手続補正１９】
【補正対象書類名】明細書
【補正対象項目名】００３９
【補正方法】削除
【補正の内容】
【手続補正２０】
【補正対象書類名】明細書
【補正対象項目名】００４０
【補正方法】削除
【補正の内容】
【手続補正２１】
【補正対象書類名】明細書
【補正対象項目名】００４１
【補正方法】削除
【補正の内容】
【手続補正２２】
【補正対象書類名】明細書
【補正対象項目名】００４２
【補正方法】削除
【補正の内容】
【手続補正２３】
【補正対象書類名】明細書
【補正対象項目名】００４３
【補正方法】削除
【補正の内容】
【手続補正２４】
【補正対象書類名】明細書
【補正対象項目名】００４４
【補正方法】削除
【補正の内容】
【手続補正２５】
【補正対象書類名】明細書
【補正対象項目名】００４５
【補正方法】削除
【補正の内容】
【手続補正２６】
【補正対象書類名】明細書
【補正対象項目名】００４６
【補正方法】削除
【補正の内容】
【手続補正２７】
【補正対象書類名】明細書
【補正対象項目名】００４７
【補正方法】削除
【補正の内容】
【手続補正２８】
【補正対象書類名】明細書
【補正対象項目名】００４８
【補正方法】削除
【補正の内容】
【手続補正２９】
【補正対象書類名】明細書
【補正対象項目名】００４９
【補正方法】削除
【補正の内容】
【手続補正３０】
【補正対象書類名】明細書
【補正対象項目名】００５０
【補正方法】削除
【補正の内容】
【手続補正３１】
【補正対象書類名】明細書
【補正対象項目名】００５１
【補正方法】削除
【補正の内容】
【手続補正３２】
【補正対象書類名】明細書
【補正対象項目名】００５２
【補正方法】削除
【補正の内容】
【手続補正３３】
【補正対象書類名】明細書
【補正対象項目名】００５３
【補正方法】削除
【補正の内容】
【手続補正３４】
【補正対象書類名】明細書
【補正対象項目名】００５４
【補正方法】削除
【補正の内容】
【手続補正３５】
【補正対象書類名】明細書
【補正対象項目名】００５５
【補正方法】削除
【補正の内容】
【手続補正３６】
【補正対象書類名】明細書
【補正対象項目名】００５６
【補正方法】削除
【補正の内容】
【手続補正３７】
【補正対象書類名】明細書
【補正対象項目名】００５７
【補正方法】削除
【補正の内容】
【手続補正３８】
【補正対象書類名】明細書
【補正対象項目名】００５８
【補正方法】削除
【補正の内容】
【手続補正３９】
【補正対象書類名】明細書
【補正対象項目名】００５９
【補正方法】削除
【補正の内容】
【手続補正４０】
【補正対象書類名】明細書
【補正対象項目名】００６０
【補正方法】削除
【補正の内容】
【手続補正４１】
【補正対象書類名】明細書
【補正対象項目名】００６１
【補正方法】削除
【補正の内容】
【手続補正４２】
【補正対象書類名】明細書
【補正対象項目名】００６２
【補正方法】変更
【補正の内容】
【００６２】
請求項１記載の発明は、所定の導電性膜に高周波インダクタ型センサにおけるインダクタを近接させ、該インダクタで形成される磁束により前記所定の導電性膜に誘起される渦電流の変化をモニタする方法であって、研磨中、研磨除去による前記導電性膜の膜厚減少過程において、前記所定の導電性膜の材質を一因子として決まる表皮効果により、前記導電性膜を貫通する磁束が増大して導電性膜に誘起される渦電流が増加するステップと、その後、渦電流を生じうる実質的な導電性膜厚の減少により、誘起される渦電流が減少へ転じるステップを有し、該転じるステップの変化点を基に膜厚基準点を検出し、該膜厚基準点から研磨終了時点を予測するようにしたので、研磨初期には、所定の導電性膜に誘起される磁束は、前記表皮深さの領域を膜面に沿ってほぼ平行に通過する。これにより膜内に形成されている微細な配線等まで強い磁束を及ぼすことがなく、また渦電流の発生が抑制されて該渦電流によるジュール熱損を極小に抑えることができる。研磨の進行により所定の導電性膜が表皮深さに対応した膜厚になった以降において、所定の導電性膜を貫通する漏洩磁束が生じ、この漏洩磁束により所定の導電性膜中に渦電流が誘起される。この渦電流は、膜厚の減少に伴う漏洩磁束の増加により徐々に増大し、さらなる膜厚の減少により渦電流を発生する導電性膜自身が減少するため急速に減少する。この渦電流の増大とその後の急速な減少により、センサ回路系のインダクタンスが一旦減少してその後増加に転じる。この挙動により高周波インダクタ型センサから発振される共振周波数の波形にピークが発生する。そして該ピークは、様々な外乱に対しても揺らぐことなく、絶えず、残りの膜厚に対応した位置に出現する。このため、前記ピークを基にして検出された膜厚基準点から研磨終了時点を精度よく予測・検出することができるという利点がある。
【手続補正４３】
【補正対象書類名】明細書
【補正対象項目名】００６５
【補正方法】変更
【補正の内容】
【００６５】
請求項４記載の発明は、上記所定の導電性膜の表皮効果に基づいて誘起される渦電流の変化のモニタは、該所定の導電性膜中の渦電流の計測、該所定の導電性膜が渦電流を生じることにより発生する相互インダクタンスの測定、該所定の導電性膜の相互インダクタンスによる上記高周波インダクタ型センサにおけるセンサ回路系のインダクタンス変化の測定、又は該センサ回路系のインダクタンス変化を前記高周波インダクタ型センサが発振する共振周波数の変化での測定の少なくともいずれかとしたので、上記請求項１記載の発明における所定の導電性膜に誘起される渦電流の変化のモニタには、具体的には、該磁束変化に伴う渦電流、相互インダクタンス、センサ回路系のインダクタンス、又は高周波インダクタ型センサが発振する共振周波数のうちの少なくともいずれかの変化を用いることで、研磨終了点手前の膜厚基準点を一層容易明確に検出することができるという利点がある。
【手続補正４４】
【補正対象書類名】明細書
【補正対象項目名】００６７
【補正方法】変更
【補正の内容】
【００６７】
請求項６記載の発明は、上記所定の導電性膜の表皮効果に基づいて誘起される磁束変化、渦電流の変化、相互インダクタンスの変化及び共振周波数の変化は、膜厚減少に伴って貫通磁束が増加することによる変化と、その後の膜厚減少に伴って渦電流形成領域が実質的に減少することによる変化の二つによって形成される変化としたので、研磨の進行により所定の導電性膜が表皮深さに対応した膜厚以下になると、貫通磁束の増大とともに渦電流、相互インダクタンス及び共振周波数が増大する。その後さらなる研磨の進行による膜厚の減少に伴って渦電流形成領域が実質的に減少し、渦電流、相互インダクタンス及び共振周波数は急速に減少する。これらの挙動により、所定の導電性膜が表皮深さに対応した膜厚になった以降において、渦電流、相互インダクタンス及び共振周波数の波形にピークが発生し、このピークを基に膜厚基準点を明確に検出することができるという利点がある。
【手続補正４５】
【補正対象書類名】明細書
【補正対象項目名】００６８
【補正方法】変更
【補正の内容】
【００６８】
請求項７記載の発明は、所定の導電性膜に高周波インダクタ型センサにおけるインダクタを近接させ、研磨過程による膜厚減少に伴って、研磨対象の導電性膜を貫通する磁束が増加することにより導電性膜に誘起される相互インダクタンスが上昇するような、インダクタ形状と周波数帯域を選択し、前記インダクタで形成される磁束により前記所定の導電性膜に誘起される渦電流の変化をモニタし、前記表皮効果によって該導電性膜に誘起される渦電流量が増加から減少に転じる変化を基に、膜厚基準点を検出し、該膜厚基準点から研磨終了時点を予測するようにしたので、研磨初期において所定の導電性膜に誘起される磁束は表皮深さの領域を膜面に沿ってほぼ平行に通過し、研磨の進行により所定の導電性膜が表皮深さに対応した膜厚になった以降において、導電性膜を貫通する貫通磁束が発生し、該貫通磁束の増大とともに渦電流及び相互インダクタンスが増大する。その後さらなる研磨の進行による膜厚の減少に伴って渦電流形成領域が実質的に減少し、渦電流及び相互インダクタンスは急速に減少する。これらの挙動から膜厚基準点が検出され、該膜厚基準点から研磨終了時点を精度よく予測・検出することができるという利点がある。
【手続補正４６】
【補正対象書類名】明細書
【補正対象項目名】００６９
【補正方法】変更
【補正の内容】
【００６９】
請求項８記載の発明は、平面インダクタとキャパシタからなるセンサ回路系を構成する発振回路を備えた高周波インダクタ型センサを有し、導電性膜を研磨して、所定の導電性膜が適正に除去されたときの研磨終了時点を予測して検出する研磨終了時点の予測・検出装置であって、請求項１，２，３，４，５，６，又は７記載の研磨終了時点の予測・検出方法を実行するようにしたので、平面インダクタとキャパシタからなるセンサ回路系を構成する発振回路を備えた高周波インダクタ型センサを有する研磨終了時点の予測・検出装置は、研磨の進行により所定の導電性膜が表皮深さに対応した膜厚になった以降において該所定の導電性膜を貫通する漏洩磁束を生じさせ、該漏洩磁束の変化、漏洩磁束の変化で生じる渦電流の変化、該渦電流の変化により平面インダクタに発生する相互インダクタンスの変化、又はセンサ回路系のインダクタンスの変化による高周波インダクタ型センサから発振される共振周波数の変化のうちの少なくともいずれかの変化を基に研磨終了点手前の膜厚基準点を検出する。したがって、該膜厚基準点から研磨終了時点を精度よく予測・検出することができるとともに漏洩磁束で発生する渦電流によるジュール熱損を極小に抑えることができるという利点がある。
【手続補正４７】
【補正対象書類名】明細書
【補正対象項目名】００７０
【補正方法】削除
【補正の内容】
【手続補正４８】
【補正対象書類名】明細書
【補正対象項目名】００７１
【補正方法】削除
【補正の内容】
【手続補正４９】
【補正対象書類名】明細書
【補正対象項目名】００７２
【補正方法】削除
【補正の内容】
【手続補正５０】
【補正対象書類名】明細書
【補正対象項目名】００７３
【補正方法】削除
【補正の内容】
【手続補正５１】
【補正対象書類名】明細書
【補正対象項目名】００７４
【補正方法】削除
【補正の内容】
【手続補正５２】
【補正対象書類名】明細書
【補正対象項目名】００７５
【補正方法】削除
【補正の内容】
【手続補正５３】
【補正対象書類名】明細書
【補正対象項目名】００７６
【補正方法】削除
【補正の内容】
【手続補正５４】
【補正対象書類名】明細書
【補正対象項目名】００７７
【補正方法】削除
【補正の内容】
【手続補正５５】
【補正対象書類名】明細書
【補正対象項目名】００７８
【補正方法】削除
【補正の内容】
【手続補正５６】
【補正対象書類名】明細書
【補正対象項目名】００７９
【補正方法】削除
【補正の内容】
【手続補正５７】
【補正対象書類名】明細書
【補正対象項目名】００８０
【補正方法】削除
【補正の内容】
【手続補正５８】
【補正対象書類名】明細書
【補正対象項目名】００８１
【補正方法】削除
【補正の内容】
【手続補正５９】
【補正対象書類名】明細書
【補正対象項目名】００８２
【補正方法】削除
【補正の内容】
【手続補正６０】
【補正対象書類名】明細書
【補正対象項目名】００８３
【補正方法】削除
【補正の内容】
【手続補正６１】
【補正対象書類名】明細書
【補正対象項目名】００８４
【補正方法】削除
【補正の内容】
【手続補正６２】
【補正対象書類名】明細書
【補正対象項目名】００８５
【補正方法】変更
【補正の内容】
【００８５】
渦電流によるジュール熱損を極小に抑えるとともに、研磨終了時点を精度よく予測・検出し、また除去すべき残膜量及び研磨レート等をその場で精度よく算出して、所定の導電性膜が適正に除去されているかを正確に評価するという目的を達成するために、導電性膜を研磨して、所定の導電性膜が適正に除去されたときの研磨終了時点を予測して検出する研磨終了時点の予測・検出方法において、前記所定の導電性膜に高周波インダクタ型センサにおけるインダクタを近接させ、該インダクタで形成される磁束により前記所定の導電性膜に誘起される渦電流の変化をモニタする方法であって、研磨中、研磨除去による前記導電性膜の膜厚減少過程において、前記所定の導電性膜の材質を一因子として決まる表皮効果により、前記導電性膜を貫通する磁束が増大して導電性膜に誘起される渦電流が増加するステップと、その後、渦電流を生じうる実質的な導電性膜厚の減少により、誘起される渦電流が減少へ転じるステップを有し、該転じるステップの変化点を基に膜厚基準点を検出し、該膜厚基準点から研磨終了時点を予測することを特徴とする研磨終了時点の予測・検出方法を提供することにより実現した。
【手続補正６３】
【補正対象書類名】明細書
【補正対象項目名】０１０４
【補正方法】変更
【補正の内容】
【０１０４】
該平面状インダクタ３６は、図５（ａ）に示すスパイラル形の他に、図５（ｂ）に示す平面状インダクタ４１のように、方形状の基板４１ａ上に、メアンダ形で構成してもよい。また、図示しない丸形のスパイラルとしてもよい。二次元の平面状インダクタ３６，４１は、ガラス・エポキシや紙・フェノール等の絶縁物からなる基板３６ａ，４１ａ上にＣｕ等の導電膜を成膜後、エッチング等で製作することで、線幅を非常に微細化して製作することができ、全体形状も図５（ｃ）に示すように、一辺が２３ｍｍ程度の方形状等に小形化することができる。そして、平面状インダクタ３６，４１の小形化により微小な磁場を効率よく発生させることができ、磁場を導電性膜２８の内部に深く浸透させることなく、該導電性膜２８が除去される終点付近の変化挙動を精度よく検出することが可能となる。
【手続補正６４】
【補正対象書類名】明細書
【補正対象項目名】０１０８
【補正方法】変更
【補正の内容】
【０１０８】
前記平面状インダクタ３６を含む高周波インダクタ型センサ３４と該周波数カウンタ４０とを含めて研磨終了時点の予測・検出装置３３が構成されている。高周波インダクタ型センサ３４における発振回路３５と、その発振(共振)周波数の変化をモニタするための周波数カウンタ４０とを近接して配置することで、該発振回路３５と周波数カウンタ４０間の配線・結線部分で分布定数回路を形成してインダクタンスやキャパシタンスが不要に大きくなるのが防止されて、高周波インダクタ型センサ３４付近にもたらされる導電性膜２８の研磨の進行に伴う磁束の変化を精度よく検出することが可能となる。
【手続補正６５】
【補正対象書類名】明細書
【補正対象項目名】０１４６
【補正方法】変更
【補正の内容】
【０１４６】
高周波インダクタ型センサ３４の主構成要素である平面インダクタ３６は、ノイズの発生及び電力消費は殆どなく、さらには比較的安価で済むことからコスト低減を図ることができる。
【手続補正６６】
【補正対象書類名】明細書
【補正対象項目名】０１４７
【補正方法】変更
【補正の内容】
【０１４７】
以下、本発明に関連する技術事項についても同時に説明する。本実施例では、前記図５の（ａ）、（ｂ）、（ｃ）に示した研磨終了時点の予測・検出装置３３がリアルタイム膜厚モニタ装置として機能する。そして該リアルタイム膜厚モニタ装置３３が前記図３及び図４に示したように、プラテン２もしくは研磨ヘッド３に組み込まれている。